(57)【要約】【課題】初期粘着力が十分であり、経時による粘着力の変動が生じ難いだけでなく、液晶パネル製造工程におけるエ−ジング処理による耐熱性に優れ、エ−ジング処理後光学部材より表面保護フィルムを剥離した後でも糊残りが発生しにくい光学部材用保護フィルムを提供する。【解決手段】粘着層と基材層とを積層してなる光学部材用表面保護フィルムであって、前記粘着層が、以下の成分（Ａ）と成分（Ｂ）を含む樹脂組成物から形成されてなる光学部材用表面保護フィルム。成分（Ａ）：プロピレン系重合体成分（Ｂ）：プロピレンから導かれる構成単位を８４〜５０モル％の量で含有し、エチレンから導かれる構成単位を１５〜３０モル％の量で含有し、さらに炭素原子数４〜２０のα−オレフィンから導かれる構成単位を１〜２０モル％の量で含むプロピレン・エチレン・α−オレフィン共重合体【選択図】なし【特許請求の範囲】
【請求項１】
粘着層と基材層とを積層してなる光学部材用表面保護フィルムであって、前記粘着層が、以下の成分（Ａ）を１〜９９重量部、成分（Ｂ）を９９〜１重量部含む樹脂組成物（ただし、成分（Ａ）と成分（Ｂ）との合計を１００重量部とする）から形成されてなる光学部材用表面保護フィルム。
成分（Ａ）：プロピレン系重合体
成分（Ｂ）：プロピレンから導かれる構成単位を８４〜５０モル％の量で含有し、エチレンから導かれる構成単位を１５〜３０モル％の量で含有し、さらに炭素原子数４〜２０のα−オレフィンから導かれる構成単位を１〜２０モル％の量で含むプロピレン・エチレン・α−オレフィン共重合体
【請求項２】
成分（Ｂ）の13Ｃ−ＮＭＲスペクトルにおける１９．５ｐｐｍ〜２１．２ｐｐｍのシグナルの積分積算値と２１．２ｐｐｍ〜２２．５ｐｐｍのシグナルの積分積算値から算出されるアイソタクチック選択性の値が９０％以上である請求項１記載の光学部材用表面保護フィルム。
アイソタクチック選択性％＝１００×Ｄ／（Ｄ＋Ｅ）      式（１）
Ｄ：１９．５ｐｐｍ〜２１．２ｐｐｍのシグナルの積分積算値
Ｅ：２１．２ｐｐｍ〜２２．５ｐｐｍのシグナルの積分積算値
【請求項３】
偏光板、または位相差板用表面保護フィルムである請求項１または２に記載の光学部材用表面保護フィルム。
【請求項４】
基材層と粘着層とを共押出する請求項１記載の光学部材用表面保護フィルムの製造方法。
【発明の詳細な説明】
【技術分野】
【０００１】
本発明は、初期粘着力が十分であり、経時による粘着力の変動が生じ難いだけでなく、液晶パネル製造工程におけるエ−ジング処理による耐熱性に優れ、エ−ジング処理後光学部材より表面保護フィルムを剥離した後でも糊残りが発生しにくい光学部材用保護フィルムに関する。
【背景技術】
【０００２】
一般的に、表面保護フィルムは、粘着性を有する粘着層と、それを支持する基材層の少なくとも２層で構成されている。液晶パネルの形成などに用いられる偏光板や位相差板、それらを積層した楕円偏光板等の光学部材は、通例その表面が損傷されないように、粘着層と基材層の少なくとも２層からなる表面保護フィルムで被覆された状態でパネルの組立等に供され、その保護フィルムは加熱によるエ−ジング処理にて光学部材と液晶セルの接着状態を安定化させた後に剥離除去される。そのため、表面保護フィルムには、エ−ジング処理前後で粘着力の変化が少ないことや、エ−ジング処理を経て、表面保護フィルムを剥離しても光学部材に糊残りが発生しない特性が求められていた。特許文献１には、粘着層にある特定のアクリル酸系アルキルエステルを含有するアクリル系ポリマ−を使用した表面保護フィルムが記載されている。
【０００３】
【特許文献１】特開２００１−０４９２０５号公報
【発明の開示】
【発明が解決しようとする課題】
【０００４】
しかしながら、このように粘着層にアクリル系ポリマ−を使用した表面保護フィルムは、未だその性能が不十分であった。
かかる現状において、本発明の解決しようとする課題、即ち、本発明の目的は、初期粘着力が十分であり、経時による粘着力の変動が生じ難いだけでなく、液晶パネル製造工程におけるエ−ジング処理による耐熱性に優れ、エ−ジング処理後光学部材より表面保護フィルムを剥離した後でも糊残りが発生しにくい光学部材用保護フィルムを提供することにある。
【課題を解決するための手段】
【０００５】
即ち本発明は、粘着層と基材層とを積層してなる光学部材用表面保護フィルムであって、前記粘着層が、以下の成分（Ａ）を４０〜９５重量部、成分（Ｂ）を６０〜５重量部含む樹脂組成物（ただし、成分（Ａ）と成分（Ｂ）との合計を１００重量部とする）から形成されてなる光学部材用表面保護フィルムである。
成分（Ａ）：プロピレン系重合体
成分（Ｂ）：プロピレンから導かれる構成単位を８４〜５０モル％の量で含有し、エチレンから導かれる構成単位を１５〜３０モル％の量で含有し、さらに炭素原子数４〜２０のα−オレフィンから導かれる構成単位を１〜２０モル％の量で含むプロピレン・エチレン・α−オレフィン共重合体
【発明の効果】
【０００６】
本発明によれば、初期粘着力が十分であり、経時による粘着力の変動が生じ難いだけでなく、液晶パネル製造工程におけるエ−ジング処理による耐熱性に優れ、エ−ジング処理後光学部材より表面保護フィルムを剥離した後でも糊残りが発生しにくい光学部材用保護フィルムが提供される。
【発明を実施するための最良の形態】
【０００７】
本発明の光学部材用保護フィルムの粘着層に含有されるプロピレン系重合体（Ａ）とは、通常、プロピレン系重合体（Ａ）を１００モル％とするとき、該プロピレン系重合体（Ａ）に含まれるプロピレンから導かれる構成単位の含有量が４０モル％以上の重合体であり、プロピレン単独重合体、エチレン−プロピレンランダム共重合体、エチレン−プロピレンブロック共重合体、プロピレンと炭素原子数４〜２０のα−オレフィンのランダムまたはブロック共重合体などを例示することができる。α−オレフィンとしては、例えば、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ナノデセン、１−エイコセン等の直鎖状のα−オレフィン、３−メチル−１−ブテン、３−メチル−１−ペンテン、４−メチル−１−ペンテン、２−エチル−１−ヘキセン、２，２，４−トリメチル−１−ペンテン等の分岐状のα−オレフィン等を例示することができる。プロピレン系重合体（Ａ）として、好ましくは、プロピレン単独重合体、エチレン−プロピレンランダム共重合体、エチレン−プロピレンブロック共重合体、プロピレン−１−ブテンランダム共重合体、プロピレン−エチレン−１−ブテンランダム共重合体であり、より好ましくは、プロピレン単独重合体、エチレン−プロピレンランダム共重合体、プロピレン−エチレン−１−ブテンランダム共重合体である。また、これらの重合体を単独で用いてもよく、少なくとも２種を併用してもよい。プロピレン系重合体（Ａ）が、プロピレンとα−オレフィンおよび／またはエチレンとのランダム共重合体である場合、該ランダム共重合体に含有されるエチレンおよび炭素原子数４〜２０のα−オレフィンから導かれる構成単位の含有量は特に限定されないが、耐熱性の観点から、好ましくは５０モル％以下であり、より好ましくは３９モル％以下である。
【０００８】
本発明の光学部材用保護フィルムの粘着層に含有されるプロピレン系重合体（Ａ）は、ＪＩＳ  Ｋ  ７１２２に従う示差走査熱量測定において、ピ−ク高さが最大である融解ピ−クのピ−ク温度（Ｔｍ）が、エ−ジング処理後の糊残りを抑制する観点から、好ましくは１００℃以上であり、より好ましくは１１０℃以上であり、さらに好ましくは１２０℃以上である。また、光学部材用保護フィルムを製造する観点から、好ましくは１７０℃以下であり、より好ましくは１６８℃以下であり、さらに好ましくは１６５℃以下である。該融解ピ−クの結晶融解熱量としては、エ−ジング処理の耐熱性の観点から、好ましくは３０Ｊ／ｇ以上であり、より好ましくは５０Ｊ／ｇ以上である。
【０００９】
本発明の光学部材用保護フィルムの粘着層に含有されるプロピレン系重合体（Ａ）のＪＩＳ  Ｋ７２１０に従う２３０℃におけるメルトフロ−レイトは、加工性の観点から、好ましくは０．０１〜４００ｇ／１０分であり、より０．１〜１００ｇ／１０分であり、さらに好ましくは０．５〜３０ｇ／１０分であり、とりわけ好ましくは１．０〜３０ｇ／１０分である。
【００１０】
本発明の光学部材用保護フィルムの粘着層に含有されるプロピレン系重合体（Ａ）は、立体規則性として好ましくは、アイソタクチック構造を主として有する重合体である。
【００１１】
本発明の光学部材用保護フィルムの粘着層に含有されるプロピレン系重合体（Ａ）の製造方法としては、例えば、チ−グラ−・ナッタ型触媒、周期表第４族〜第６族の遷移金属化合物を用いてなる触媒またはメタロセン触媒を用いて、プロピレンを単独重合またはプロピレンとα−オレフィンおよび／またはエチレンを共重合する方法が挙げられる。
チ−グラ−・ナッタ型触媒としては、例えば、チタン含有固体状遷移金属成分と有機金属成分とさらに必要に応じて電子供与体とを組み合わせて用いられる触媒等が挙げられ、メタロセン触媒としては、例えば、シクロペンタジエン形アニオン骨格を少なくとも１個有する周期表第４族〜第６族の遷移金属化合物を用いてなる触媒等が挙げられる。
重合方法としては、例えば、スラリ−重合法、気相重合法、バルク重合法、溶液重合法等が挙げられ、これらの重合方法を単独で用いる一段重合法またはこれらの重合法を組み合わせた多段重合法が挙げられる。また、プロピレン系重合体（Ａ）として、市販の該当品を用いてもよい。
【００１２】
本発明の光学部材用保護フィルムの粘着層に含有されるプロピレン・エチレン・α−オレフィン共重合体（Ｂ）は、プロピレンから導かれる構成単位を８４〜５０モル％の量で含有し、エチレンから導かれる構成単位を１４〜３０モル％の量で含有し、さらに炭素原子数４〜２０のα−オレフィンから導かれる構成単位を２〜２０モル％の量で含むプロピレン・エチレン・α−オレフィン共重合体である。また、プロピレンから導かれる構成単位とエチレンから導かれる構成単位と炭素原子数４〜２０のα−オレフィンから導かれる構成単位との合計は１００モル％である。
【００１３】
十分な初期粘着性を発現する観点から、より好ましくは、プロピレンから導かれる構成単位が８４〜６０モル％、エチレンから導かれる構成単位が１４〜３０モル％、炭素原子数４〜２０のα−オレフィンから導かれる構成単位が２〜１０モル％である。また、プロピレンから導かれる構成単位とエチレンから導かれる構成単位と炭素原子数４〜２０のα−オレフィンから導かれる構成単位との合計は１００モル％である。
【００１４】
さらに好ましくは、プロピレンから導かれる構成単位を８４〜６３モル％、エチレンから導かれる構成単位を１４〜３０モル％、炭素原子数４〜２０のα−オレフィンから導かれる構成単位を２〜７モル％の量含んでいる。ここでエチレンから導かれる構成単位と炭素原子数４〜２０のα−オレフィンから導かれる構成単位との合計は１６モル％〜３７モル％である。またプロピレンから導かれる構成単位とエチレンから導かれる構成単位と炭素原子数４〜２０のα−オレフィンから導かれる構成単位との合計は１００モル％である。炭素数４〜２０のα−オレフィンとしては、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられ、特に１−ブテン、４−メチル−１−ペンテン、１−ヘキセン、１−オクテンが好ましい。このような量でプロピレンから導かれる構成単位、エチレンから導かれる構成単位、炭素数４〜２０のα−オレフィンから導かれる構成単位を含有するプロピレン・エチレン・α−オレフィン共重合体（Ｂ）は、プロピレン系重合体（Ａ）との相容性が良好となり、得られるプロピレン系重合体組成物は、充分な透明性、柔軟性、機械強度、耐熱性と耐衝撃性を発揮する傾向がある。
【００１５】
本発明の光学部材用保護フィルムの粘着層に含有されるプロピレン・エチレン・α−オレフィン共重合体（Ｂ）のα−オレフィンとしては、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられ、特に１−ブテン、４−メチル−１−ペンテン、１−ヘキセン、１−オクテンが好ましく、より好ましくは１−ブテン、１−ヘキセンである。
【００１６】
本発明の光学部材用保護フィルムの粘着層に含有されるプロピレン・エチレン・α−オレフィン共重合体（Ｂ）は、オレフィン以外の構成体に由来する構成単位を含有していてもよく、オレフィン以外の構成体としては、例えば、ビニル芳香族化合物等が挙げられる。オレフィン以外の構成体に由来する構成単位の含有量は、オレフィン系共重合体（Ｂ）全体を１００モル％としたとき、好ましくは２０モル％以下である。
【００１７】
オレフィン以外の構成体であるビニル芳香族化合物としては、例えば、スチレン、α−メチルスチレン、ｐ−メチルスチレン、ビニルキシレン、モノクロロスチレン、ジクロロスチレン、モノブロモスチレン、ジブロモスチレン、フルオロスチレン、ｐ−ｔｅｒｔ−ブチルスチレン、エチルスチレン、ビニルナフタレン等が挙げられる。
【００１８】
本発明の光学部材用保護フィルムの粘着層に含有されるプロピレン・エチレン・α−オレフィン共重合体（Ｂ）の１３５℃のテトラリン溶媒中で測定される極限粘度［η］は、エ−ジング処理後の糊残りを抑制する観点から、好ましくは０．０１ｄｌ／ｇ以上であり、より好ましくは０．１ｄｌ／ｇ以上であり、加工時のトルクネックによる加工不良を抑制する観点から、好ましくは１０ｄｌ／ｇ以下であり、より好ましくは０．５〜５ｄｌ／ｇである。  
【００１９】
本発明の光学部材用保護フィルムの粘着層に含有されるプロピレン・エチレン・α−オレフィン共重合体（Ｂ）は、ＪＩＳ  Ｋ７１０５に準拠し、厚さ１ｍｍプレスシートの試験片を用いて測定した内部Ｈａｚｅ（％）（媒体：酢酸エチル）が１０％以下、より好ましくは５％である。該プロピレン・エチレン・α−オレフィンランダム共重合体（Ｂ）がこのような範囲にある場合、透明性に影響を及ぼす結晶成分がほとんどなく、プロピレン、エチレンとα−オレフィンがランダムに重合しており、柔軟性、透明性、ゴム弾性に優れる。
【００２０】
本発明の光学部材用保護フィルムの粘着層に含有されるプロピレン・エチレン・α−オレフィン共重合体（Ｂ）のＸ線回折で測定した結晶化度は、十分な初期粘着性を発現する観点から、好ましくは２０％以下、より好ましくは０〜１５％である。
【００２１】
本発明の光学部材用保護フィルムの粘着層に含有されるプロピレン・エチレン・α−オレフィン重合体（Ｂ）は、ＪＩＳ  Ｋ  ７１２２に従う示差走査熱量測定において、単一のガラス転移温度を有し、十分な初期粘着性を発現する観点から、ガラス転移温度Ｔｇが、通常０℃以下、好ましくは−１０℃以下、より好ましくは−２０℃以下の範囲にある。  
【００２２】
本発明の光学部材用保護フィルムの粘着層に含有されるプロピレン・エチレン・α−オレフィン重合体（Ｂ）は、ＪＩＳ  Ｋ  ７１２２に従う示差走査熱量測定において、ピ−ク高さが最大である融解ピ−クのピ−ク温度（Ｔｍ）は、十分な初期粘着性を発現する観点から、好ましくは１００℃以下、または融点が観測されないものである。ここで、融点が観測されないとは、−１５０〜２００℃の範囲において、結晶融解熱量が１Ｊ／ｇ以上の結晶融解ピ−クが観測されないことをいう。
【００２３】
本発明の光学部材用保護フィルムの粘着層に含有されるプロピレン・エチレン・α−オレフィン共重合体（Ｂ）のＧＰＣ法により求めた分子量分布（Ｍｗ／Ｍｎ、Ｍｗ：重量平均分子量、Ｍｎ：数平均分子量、いずれもポリスチレン換算）が、エ−ジング処理後の糊残りを抑制する観点から、好ましくは３．５以下であり、より好ましくは３．０以下、さらに好ましくは２．５以下である。
【００２４】
本発明の光学部材用保護フィルムの粘着層に含有されるプロピレン・エチレン・α−オレフィン共重合体（Ｂ）は下記一般式（ｂ１）
【００２５】
【化１】
2009198753.tif 000002
【００２６】
（式中、Ｒ3は水素であり、Ｒ1、Ｒ2、Ｒ4は炭化水素基、ケイ素含有基から選ばれ、それぞれ同一でも異なっていてもよい。Ｒ5、Ｒ6、Ｒ7、Ｒ8、Ｒ9、Ｒ10、Ｒ11、Ｒ12、Ｒ13およびＲ14は水素、炭化水素基、ケイ素含有基から選ばれ、それぞれ同一でも異なっていてもよく、Ｒ5からＲ12までの隣接した置換基は互いに結合して環を形成してもよい。Ｒ13とＲ14はそれぞれ同一でも異なっていてもよく、互いに結合して環を形成してもよい。Ｍは第４族遷移金属であり、Ｙは炭素原子であり、Ｑはハロゲン、炭化水素基、アニオン配位子または孤立電子対で配位可能な中性配位子から同一または異なる組み合わせで選んでもよく、ｊは１〜４の整数である。）で表される遷移金属化合物（ｂ１）と、（ｃ−I）有機アルミニウムオキシ化合物、および／または（ｃ−II）前記遷移金属化合物（ｂ１）と反応してイオン対を形成する化合物と、所望により（ｃ−III）有機アルミニウム化合物とを含むオレフィン重合触媒存在下に、プロピレンとエチレンおよびα−オレフィンを共重合させることにより得られることが好ましい。
【００２７】
このような遷移金属化合物としては、例えばＷＯ２００４／０８７７７５号パンフレットに記載された化合物を例示することができる。
また（ｃ−I）有機アルミニウムオキシ化合物、（ｃ−II）前記遷移金属化合物（ｂ１）と反応してイオン対を形成する化合物、（ｃ−III）有機アルミニウム化合物、および具体的重合方法についてもＷＯ２００４／０８７７７５号パンフレットに記載されているものを採用できる。
【００２８】
また、下記のような
（ｂ２）下記一般式（ｂ２）で表される架橋メタロセン化合物、並びに
（ｃ）（ｃ−I）有機アルミニウムオキシ化合物、
（ｃ−II）前記（ｂ２）架橋メタロセン化合物と反応してイオン対を形成する化合物及び
（ｃ−III）有機アルミニウム化合物、
とから選ばれる１種以上の化合物とからなるオレフィン重合用触媒の存在下にプロピレンと、エチレンと炭素原子数４〜２０のα−オレフィンとを重合することが、共重合体の分子量（ＭＦＲなど）が高いものが得られる点からより好ましい。
【００２９】
【化２】
2009198753.tif 000003
【００３０】
上記一般式（ｂ２）中、Ｒ1およびＲ3は水素であり、Ｒ2とＲ4は炭素原子数１〜２０の炭化水素基および炭素原子数１〜２０のケイ素含有基から選ばれ基である。Ｒ4は炭素原子数１〜４のアルキル基であることが好ましい。Ｒ5、Ｒ6、Ｒ7、Ｒ8、Ｒ9、Ｒ10、Ｒ11およびＲ12は水素、炭化水素基およびケイ素含有基から選ばれ各々が同一でも異なっていてもよく、隣接する基同士が互いに結合して環を形成していてもよい。Ｒ13、Ｒ14は、炭化水素基およびケイ素含有基から選ばれ各々が同一でも異なっていてもよく、隣接する基同士が互いに結合して環を形成していてもよい。ＭはＴｉ、ＺｒまたはＨｆである。Ｙは炭素原子又はケイ素原子であり、Ｑはハロゲン原子、炭化水素基、アニオン配位子および孤立電子対で配位可能な中性配位子から同一または異なる組み合わせで選ばれ、ｊは１〜４の整数である。
【００３１】
前記一般式（ｂ２）で表わされる（ｂ２）架橋メタロセン化合物は、化学構造式上の次の特徴、［ｍ１］および［ｍ２］を備える。
［ｍ１］二つの配位子の内、一つは置換基を持つシクロペンタジエニル基（以下、「置換シクロペンタジエニル基」と呼ぶ。）であり、他の一つはフルオレニル基である。
［ｍ２］メタロセン化合物を構成する遷移金属（上記一般式（ａ２）におけるＭ）がチタン、ジルコニウムまたはハフニウムである。
以下、（ｂ２）架橋メタロセン化合物の化学構造上の特徴である、置換シクロペンタジエニル基、フルオレニル基、架橋部、およびその他特徴について順次説明した後に、これらの化学構造上の特徴を備えた好ましい架橋メタロセン化合物を例示する。
【００３２】
前記一般式（ｂ２）で表わされる化学構造式における置換シクロペンタジエニル基部分においては、Ｒ1およびＲ3は水素原子であり、Ｒ2およびＲ4は炭素原子数１〜２０の炭化水素基（ｆ１）または炭素原子数１〜２０のケイ素含有基（ｆ２）である。
【００３３】
炭素原子数１〜２０の炭化水素基（ｆ１）とは、炭素および水素のみから構成されるアルキル基、アルケニル基、アルキニル基またはアリ−ル基に加えて、これら基の炭素原子に直結した水素原子の一部がハロゲン原子、酸素含有基、窒素含有基、ケイ素含有基で置換されたヘテロ原子含有炭化水素基や、隣接する任意の二つの水素原子が脂環族を形成しているものも含む。炭化水素基（ｆ１）としては、メチル基、エチル基、ｎ−プロピル基、アリル(ａｌｌｙｌ)基、ｎ−ブチル基、ｎ−ペンチル基、ｎ−ヘキシル基、ｎ−ヘプチル基、ｎ−オクチル基、ｎ−ノニル基、ｎ−デカニル基などの直鎖状炭化水素基；イソプロピル基、ｔｅｒｔ−ブチル基、アミル基、３−メチルペンチル基、１，１−ジエチルプロピル基、１，１−ジメチルブチル基、１−メチル−１−プロピルブチル基、１，１−プロピルブチル基、１，１−ジメチル−２−メチルプロピル基、１−メチル−１−イソプロピル−２−メチルプロピル基などの分岐状炭化水素基；シクロペンチル基、シクロヘキシル基、シクロヘプチル基、シクロオクチル基、ノルボルニル基、アダマンチル基などの環状飽和炭化水素基；フェニル基、ナフチル基、ビフェニル基、フェナントリル基、アントラセニル基などの環状不飽和炭化水素基およびこれらの核置換体；ベンジル基、クミル基などの、アリ−ル(ａｒｙｌ)基が置換した飽和炭化水素含有基；メトキシ基、エトキシ基、フェノキシ基、Ｎ−メチルアミノ基、トリフルオロメチル基、トリブロモメチル基、ペンタフルオロエチル基、ペンタフルオロフェニル基などのヘテロ原子含有炭化水素基を挙げることができる。
【００３４】
炭素数１〜２０のケイ素含有基（ｆ２）とは、例えば、シクロペンタジエニル基の環炭素がケイ素原子を介して直接共有結合している基であり、具体的にはアルキルシリル基やアリ−ルシリル基である。このようなケイ素含有基（ｆ２）としては、トリメチルシリル基、トリエチルシリル基、トリフェニルシリル基等を例示することができる。
【００３５】
Ｒ2は炭素原子数４〜２０の炭化水素基であることが好ましい。炭素原子数４〜２０の炭化水素基としては、上で例示した炭素原子数１〜２０の炭化水素基（ｆ１）からメチル基、エチル基、プロピル基を除いた基を例示することができる。
【００３６】
また、一般式（ｂ２）におけるＲ4は炭素原子数１〜１０の炭化水素基であることが好ましく、生成重合体の分子量を高められるという視点から、Ｒ4が炭素数１〜４のアルキル基、例えばメチル基、エチル基、ｎ−プロピル基、イソプロピル基、ｎ−ブチル基、イソブチル基、ｓｅｃ−ブチル基であることが更に好まし、メチル基、エチル基またはｎ−プロピル基であることが特に好ましい。
【００３７】
プロピレン・エチレン・α−オレフィンランダム共重合体（Ｂ）の製造に好ましく用いられる（ｂ２）架橋メタロセン化合物の置換シクロペンタジエニル基の最も好ましい形態は、Ｒ4が炭素原子数２〜４の炭化水素基であると同時に、Ｒ2がｔｅｒｔ−ブチル基、メチルシクロヘキシル基、メチルアダマンチル基のようにＲ2に比べて嵩高い置換基であることである。なお、ここでいう「嵩高い」とは、その置換基が占有する体積が大きいことを示す。
【００３８】
プロピレン・エチレン・α−オレフィンランダム共重合体（Ｂ）の製造に用いることができる好ましい重合方法において、前記一般式（ｂ２）で表わされる架橋メタロセン化合物のフルオレニル基部分の、Ｒ5、Ｒ6、Ｒ7、Ｒ8、Ｒ9、Ｒ10、Ｒ11およびＲ12は、水素、炭化水素基、ケイ素含有基から選ばれる同一の原子または同一の基であり互いに結合して環を形成していてもよい。炭化水素基としては前記炭化水素基（ｆ１）を好ましい態様としてあげることができ、またケイ素含有基としては前記ケイ素含有基（ｆ２）を好ましい例としてあげることができる。フルオレニル基の、更に好ましい態様はＲ6とＲ11が同時に水素原子ではないフルオレニル基である。特に好ましい態様は、Ｒ6とＲ11が同一の、水素以外の原子または基を備えたフルオレニル基である。
【００３９】
シクロペンタジエニル基とフルオレニル基を結ぶ結合の主鎖部は、炭素原子またはケイ素原子を一つ含有する２価の共有結合架橋である。重合において重要な点は、前記一般式（ｂ２）における共有結合架橋部の架橋原子Ｙが、相互に同一でも異なっていてもよいＲ13、Ｒ14を有することである。Ｒ13およびＲ14は、炭素原子数１〜４０の炭化水素基、炭素原子数１〜４０のケイ素含有基から選ばれる原子または基であり互いに結合して環を形成していてもよい。炭化水素基およびケイ素含有基としては、前記炭化水素基（ｆ１）およびケイ素含有基（ｆ２）およびこれら分子中の水素原子がアルキル基、シクロアルキル基またはアリール基等で置換された基を例示できる。
【００４０】
プロピレン・エチレン・α−オレフィンランダム共重合体（Ｂ）の好ましい製造方法においては、Ｒ13、Ｒ14が相互に同一でも異なっていてもよいアリ−ル基または置換アリ−ル基であってもよい。［なお本明細書において、「アリール基」とは芳香族環炭素および芳香族水素（ｓｐ２型水素）のみから構成される基を示し、「置換アリール基」とはアリール基の芳香族水素（ｓｐ２型水素）の少なくても一つが水素以外の基で置換された基として定義される。］アリール基または置換アリール基を、架橋原子（Ｙ）に導入することによって、高分子量のオレフィン重合体が効率良く製造できる。アリール基または置換アリール基としては、フェニル基、ナフチル基、アントリル基、またフェナントリル基のような炭素原子数６〜１８の、芳香環炭素および芳香族水素（ｓｐ２型水素）のみから構成される基、芳香族水素（ｓｐ２型水素）の一つ以上が置換基で置換された置換アリール基、すなわち、トリル(ｔｏｌｙｌ)基、キシリル基、メチルナフチル基、ビフェニル基、タ−フェニル基等の炭素原子数７〜３０のアルキル又はアリール置換アリール基、フルオロフェニル基やジフルオロフェニル基等の炭素原子数６〜２０のフルオロアリール基、クロロフェニル基やジクロロフェニル基等の炭素原子数６〜２０のクロロアリール基、ブロモフェニル基やジブロモフェニル基等の炭素原子数６〜２０のブロモアリール基、ヨードフェニル基やジヨードフェニル基等の炭素原子数６〜２０のヨードアリール基、（トリクロロメチル）フェニル基、ビス（トリクロロメチル）フェニル基等の炭素原子数７〜４０のクロロアルキルアリール基、（トリブロモメチル）フェニル基、ビス（トリブロモメチル）フェニル基等の炭素原子数７〜４０のブロモアルキルアリール基、（トリヨードメチル）フェニル基、ビス（トリヨードメチル）フェニル基等の炭素原子数７〜４０のヨードアルキルアリール基、(トリフルオロメチル)フェニル基、ビス(トリフルオロメチル)フェニル基等の炭素原子数７〜４０のフルオロアルキルアリール基などが挙げられる。置換アリール基においては、置換基がメタ位またはパラ位
に位置する置換フェニル基が好ましい。
【００４１】
Ｒ13およびＲ14は、炭素原子数１〜５のアルキル基、フェニル基、炭素原子数６〜１０の置換フェニル基から選ばれる基であることが好ましく、メチル基、フェニル基、トリル基（＝メチルフェニル基）および（トリフルオロメチル）フェニル基から選ばれる基であることがさらに好ましい。
【００４２】
なお、本発明で好ましく用いられるプロピレン・エチレン・α−オレフィンランダム共重合体（Ｂ）の製造方法において、置換シクロペンタジエニル基のＲ4がメチル基の場合、Ｒ6とＲ7が相互に結合して脂肪族環を形成し、且つＲ10とＲ11が相互に結合して脂肪族環を形成している架橋メタロセン化合物が好んで用いられ、更に高分子量化を達成しようとする場合は、Ｒ13とＲ14が共に置換アリール基である架橋メタロセン化合物が好んで使用される。また、Ｒ4がエチル基の場合は、高分子量化が達成できるという視点から、Ｒ13とＲ14が共にアリール基又は置換アリール基である架橋メタロセン化合物が好んで使用される。また、一般に架橋メタロセン化合物の製造上の容易性からＲ13とＲ14が相互に同一であるものが好んで使用される。
【００４３】
前記一般式（ｂ２）において、ＭはＴｉ、ＺｒまたはＨｆであり、好ましくはＺｒまたはＨｆである。Ｑはハロゲン原子、炭素原子数が１〜１０の炭化水素基、または炭素原子数が１０以下の中性、共役または非共役ジエン、アニオン配位子または孤立電子対で配位可能な中性配位子から同一または異なる組み合わせで選ばれる。ハロゲン原子の具体例としては、フッ素原子、塩素原子、臭素原子、ヨウ素原子であり、炭化水素基の具体例としては、メチル、エチル、ｎ−プロピル、イソプロピル、２−メチルプロピル、１，１−ジメチルプロピル、２，２−ジメチルプロピル、１，１−ジエチルプロピル、１−エチル−１−メチルプロピル、１，１，２，２−テトラメチルプロピル、ｓｅｃ−ブチル、ｔｅｒｔ−ブチル、１，１−ジメチルブチル、１，１，３−トリメチルブチル、ネオペンチル、シクロヘキシルメチル、シクロヘキシル、１−メチル−１−シクロヘキシル等が挙げられる。炭素原子数が１０以下の中性、共役または非共役ジエンの具体例としては、ｓ−シス−またはｓ−トランス−η4−１，３−ブタジエン、ｓ−シス−またはｓ−トランス−η4−１，４−ジフェニル−１，３−ブタジエン、ｓ−シス−またはｓ−トランス−η4−３−メチル−１，３−ペンタジエン、ｓ−シス−またはｓ−トランス−η4−１，４−ジベンジル−１，３−ブタジエン、ｓ−シス−またはｓ−トランス−η4−２，４−ヘキサジエン、ｓシス−またはｓ−トランス−η4−１，３−ペンタジエン、ｓ−シス−またはｓ−トランス−η4−１，４−ジトリル−１，３−ブタジエン、ｓ−シス−またはｓ−トランス−η4−１，４−ビス(トリメチルシリル)−１，３−ブタジエン等が挙げられる。アニオン配位子の具体例としては、メトキシ、ｔｅｒｔ−ブトキシ、フェノキシ等のアルコキシ基、アセテート、ベンゾエート等のカルボキシレート基、メシレート、トシレート等のスルホネート基等が挙げられる。孤立電子対で配位可能な中性配位子の具体例としては、トリメチルホスフィン、トリエチルホスフィン、トリフェニルホスフィン、ジフェニルメチルホスフィンなどの有機リン化合物、またはテトラヒドロフラン、ジエチルエーテル、ジオキサン、１，２−ジメトキシエタン等のエーテル類が挙げられる。ｊは１〜４の整数であり、ｊが２以上の時は、Ｑは互いに同一でも異なっていてもよい。
【００４４】
以下に、上記一般式（ｂ２）で表されるメタロセン化合物の具体例を示すが、これによって本発明の範囲が限定されるものではない：
イソプロピリデン(３−ｔｅｒｔ−ブチル−５−エチルシクロペンタジエニル)(フルオレニル)ジルコニウムジクロライド、イソプロピリデン(３−ｔｅｒｔ−ブチル−５−エチルシクロペンタジエニル)(２,７−ジ−ｔｅｒｔ−ブチルフルオレニル)ジルコニウムジクロライド、イソプロピリデン(３−ｔｅｒｔ−ブチル−５−エチルシクロペンタジエニル)(３,６−ジ−ｔｅｒｔ−ブチルフルオレニル)ジルコニウムジクロライド、イソプロピリデン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、イソプロピリデン(３−ｔｅｒｔ−ブチル−５−エチルシクロペンタジエニル)(２,７−ジメチルフルオレニル)ジルコニウムジクロライド、イソプロピリデン(３−ｔｅｒｔ−ブチル−５−エチルシクロペンタジエニル)(２,７−ジフェニルフルオレニル)ジルコニウムジクロライド、イソプロピリデン(３−ｔｅｒｔ−ブチル−５−エチルシクロペンタジエニル)(２,７−ジ(メシチル)フルオレニル)ジルコニウムジクロライド、イソプロピリデン(３−ｔｅｒｔ−ブチル−５−エチルシクロペンタジエニル)(オクタメチルオクタヒドロジベンゾフルオレニル)ジルコニウムジクロライド、イソプロピリデン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、イソプロピリデン(３−ｔｅｒｔ−ブチル−５−エチルシクロペンタジエニル)(３,６−ジ−ｔｅｒｔ−ブチル−２,７−メシチルフルオレニル)ジルコニウムジクロライド、イソプロピリデン(３−ｔｅｒｔ−ブチル−５−エチルシクロペンタジエニル)(２,３,６,７−テトラメチルフルオレニル)ジルコニウムジクロライド、イソプロピリデン(３−ｔｅｒｔ−ブチル−５−エチルシクロペンタジエニル)(２,３,６,７−テトラ−ｔｅｒｔ−ブチルフルオレニル)ジルコニウムジクロライド、(メチル)(フェニル)メチレン(３−ｔｅｒｔ−ブチル−５−エチルシクロペンタジエニル)(フルオレニル)ジルコニウムジクロライド、(メチル)(フェニル)メチレン(３−ｔｅｒｔ−ブチル−５−エチルシクロペンタジエニル)(２,７−ジ−ｔｅｒｔ−ブチルフルオレニル)ジルコニウムジクロライド、(メチル)(フェニル)メチレン(３−ｔｅｒｔ−ブチル−５−エチルシクロペンタジエニル)(３,６−ジ−ｔｅｒｔ−ブチルフルオレニル)ジルコニウムジクロライド、(メチル)(フェニル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、(メチル)(フェニル)メチレン(３−ｔｅｒｔ−ブチル−５−エチルシクロペンタジエニル)(２,７−ジメチルフルオレニル)ジルコニウムジクロライド、(メチル)(フェニル)メチレン(３−ｔｅｒｔ−ブチル−５−エチルシクロペンタジエニル)(２,７−ジフェニルフルオレニル)ジルコニウムジクロライド、(メチル)(フェニル)メチレン(３−ｔｅｒｔ−ブチル−５−エチルシクロペンタジエニル)(２,７−ジ(メシチル)フルオレニル)ジルコニウムジクロライド、(メチル)(フェニル)メチレン(３−ｔｅｒｔ−ブチル−５−エチルシクロペンタジエニル)(オクタメチルオクタヒドロジベンゾフ��オレニル)ジルコニウムジクロライド、(メチル)(フェニル)メチレン(３−ｔｅｒｔ−ブチル−５−エチルシクロペンタジエニル)(１,１,３,６,８,８−ヘキサメチル−１Ｈ，８Ｈ−ジシクロペンタ[ｂ，ｈ]フルオレニル)ジルコニウムジクロライド、(メチル)(フェニル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、(メチル)(フェニル)メチレン(３−ｔｅｒｔ−ブチル−５−エチルシクロペンタジエニル)(２,３,６,７−テトラメチルフルオレニル)ジルコニウムジクロライド、(メチル)(フェニル)メチレン(３−ｔｅｒｔ−ブチル−５−エチルシクロペンタジエニル)(２,３,６,７−テトラ−ｔｅｒｔ−ブチルフルオレニル)ジルコニウムジクロライド、
【００４５】
ジフェニルメチレン(３−ｔｅｒｔ−ブチル−５−エチルシクロペンタジエニル)(フルオレニル)ジルコニウムジクロライド、ジフェニルメチレン(３−ｔｅｒｔ−ブチル−５−エチルシクロペンタジエニル)(２,７−ジ−ｔｅｒｔ−ブチルフルオレニル)ジルコニウムジクロライド、ジフェニルメチレン(３−ｔｅｒｔ−ブチル−５−エチルシクロペンタジエニル)(３,６−ジ−ｔｅｒｔ−ブチルフルオレニル)ジルコニウムジクロライド、ジフェニルメチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジフェニルメチレン(３−ｔｅｒｔ−ブチル−５−エチルシクロペンタジエニル)(２,７−ジメチルフルオレニル)ジルコニウムジクロライド、ジフェニルメチレン(３−ｔｅｒｔ−ブチル−５−エチルシクロペンタジエニル)(２,７−ジフェニルフルオレニル)ジルコニウムジクロライド、ジフェニルメチレン(３−ｔｅｒｔ−ブチル−５−エチルシクロペンタジエニル)(２,７−ジ(メシチル)フルオレニル)ジルコニウムジクロライド、ジフェニルメチレン(３−ｔｅｒｔ−ブチル−５−エチルシクロペンタジエニル)(オクタメチルオクタヒドロジベンゾフルオレニル)ジルコニウムジクロライド、ジフェニルメチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジフェニルメチレン(３−ｔｅｒｔ−ブチル−５−エチルシクロペンタジエニル)(２,３,６,７−テトラメチルフルオレニル)ジルコニウムジクロライド、ジフェニルメチレン(３−ｔｅｒｔ−ブチル−５−エチルシクロペンタジエニル)(２,３,６,７−テトラ−ｔｅｒｔ−ブチルフルオレニル)ジルコニウムジクロライド、ジ(ｐ−クロロフェニル)メチレン(３−ｔｅｒｔ−ブチル−５−エチルシクロペンタジエニル)(フルオレニル)ジルコニウムジクロライド、ジ(ｐ−クロロフェニル)メチレン(３−ｔｅｒｔ−ブチル−５−エチルシクロペンタジエニル)(２,７−ジ−ｔｅｒｔ−ブチルフルオレニル)ジルコニウムジクロライド、ジ(ｐ−クロロフェニル)メチレン(３−ｔｅｒｔ−ブチル−５−エチルシクロペンタジエニル)(３,６−ジ−ｔｅｒｔ−ブチルフルオレニル)ジルコニウムジクロライド、ジ(ｐ−クロロフェニル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジ(ｐ−クロロフェニル)メチレン(３−ｔｅｒｔ−ブチル−５−エチルシクロペンタジエニル)(２,７−ジメチルフルオレニル)ジルコニウムジクロライド、ジ(ｐ−クロロフェニル)メチレン(３−ｔｅｒｔ−ブチル−５−エチルシクロペンタジエニル)(２,７−ジフェニルフルオレニル)ジルコニウムジクロライド、ジ(ｐ−クロロフェニル)メチレン(３−ｔｅｒｔ−ブチル−５−エチルシクロペンタジエニル)(２,７−ジ(メシチル)フルオレニル)ジルコニウムジクロライド、ジ(ｐ−クロロフェニル)メチレン(３−ｔｅｒｔ−ブチル−５−��チルシクロペンタジエニル)(オクタメチルオクタヒドロジベンゾフルオレニル)ジルコニウムジクロライド、ジ(ｐ−クロロフェニル)メチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−クロロフェニル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジ(ｐ−クロロフェニル)メチレン(３−ｔｅｒｔ−ブチル−５−エチルシクロペンタジエニル)(２,３,６,７−テトラメチルフルオレニル)ジルコニウムジクロライド、ジ(ｐ−クロロフェニル)メチレン(３−ｔｅｒｔ−ブチル−５−エチルシクロペンタジエニル)(２,３,６,７−テトラ−ｔｅｒｔ−ブチルフルオレニル)ジルコニウムジクロライド、ジ(ｍ−クロロフェニル)メチレン(３−ｔｅｒｔ−ブチル−５−エチルシクロペンタジエニル)(フルオレニル)ジルコニウムジクロライド、ジ(ｍ−クロロフェニル)メチレン(３−ｔｅｒｔ−ブチル−５−エチルシクロペンタジエニル)(２,７−ジ−ｔｅｒｔ−ブチルフルオレニル)ジルコニウムジクロライド、ジ(ｍ−クロロフェニル)メチレン(３−ｔｅｒｔ−ブチル−５−エチルシクロペンタジエニル)(３,６−ジ−ｔｅｒｔ−ブチルフルオレニル)ジルコニウムジクロライド、ジ(ｍ−クロロフェニル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジ(ｍ−クロロフェニル)メチレン(３−ｔｅｒｔ−ブチル−５−エチルシクロペンタジエニル)(２,７−ジメチルフルオレニル)ジルコニウムジクロライド、ジ(ｍ−クロロフェニル)メチレン(３−ｔｅｒｔ−ブチル−５−エチルシクロペンタジエニル)(２,７−ジフェニルフルオレニル)ジルコニウムジクロライド、ジ(ｍ−クロロフェニル)メチレン(３−ｔｅｒｔ−ブチル−５−エチルシクロペンタジエニル)(２,７−ジ(メシチル)フルオレニル)ジルコニウムジクロライド、ジ(ｍ−クロロフェニル)メチレン(３−ｔｅｒｔ−ブチル−５−エチルシクロペンタジエニル)(オクタメチルオクタヒドロジベンゾフルオレニル)ジルコニウムジクロライド、ジ(ｍ−クロロフェニル)メチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−クロロフェニル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジ(ｍ−クロロフェニル)メチレン(３−ｔｅｒｔ−ブチル−５−エチルシクロペンタジエニル)(２,３,６,７−テトラメチルフルオレニル)ジルコニウムジクロライド、ジ(ｍ−クロロフェニル)メチレン(３−ｔｅｒｔ−ブチル−５−エチルシクロペンタジエニル)(２,３,６,７−テトラ−ｔｅｒｔ−ブチルフルオレニル)ジルコニウムジクロライド、ジ(ｍ−トリフルオロメチルフェニル)メチレン(３−ｔｅｒｔ−ブチル−５−エチルシクロペンタジエニル)(フルオレニル)ジルコニウムジクロライド、ジ(ｍ−トリフルオロメチルフェニル)メ���レン(３−ｔｅｒｔ−ブチル−５−エチルシクロペンタジエニル)(２,７−ジ−ｔｅｒｔ−ブチルフルオレニル)ジルコニウムジクロライド、ジ(ｍ−トリフルオロメチルフェニル)メチレン(３−ｔｅｒｔ−ブチル−５−エチルシクロペンタジエニル)(３,６−ジ−ｔｅｒｔ−ブチルフルオレニル)ジルコニウムジクロライド、
【００４６】
ジ(ｍ−トリフルオロメチルフェニル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジ(ｍ−トリフルオロメチルフェニル)メチレン(３−ｔｅｒｔ−ブチル−５−エチルシクロペンタジエニル)(２,７−ジメチルフルオレニル)ジルコニウムジクロライド、ジ(ｍ−トリフルオロメチルフェニル)メチレン(３−ｔｅｒｔ−ブチル−５−エチルシクロペンタジエニル)(２,７−ジフェニルフルオレニル)ジルコニウムジクロライド、ジ(ｍ−トリフルオロメチルフェニル)メチレン(３−ｔｅｒｔ−ブチル−５−エチルシクロペンタジエニル)(２,７−ジ(メシチル)フルオレニル)ジルコニウムジクロライド、ジ(ｍ−トリフルオロメチルフェニル)メチレン(３−ｔｅｒｔ−ブチル−５−エチルシクロペンタジエニル)(オクタメチルオクタヒドロジベンゾフルオレニル)ジルコニウムジクロライド、ジ(ｍ−トリフルオロメチルフェニル)メチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−トリフルオロメチルフェニル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジ(ｍ−トリフルオロメチルフェニル)メチレン(３−ｔｅｒｔ−ブチル−５−エチルシクロペンタジエニル)(２,３,６,７−テトラメチルフルオレニル)ジルコニウムジクロライド、ジ(ｍ−トリフルオロメチルフェニル)メチレン(３−ｔｅｒｔ−ブチル−５−エチルシクロペンタジエニル)(２,３,６,７−テトラ−ｔｅｒｔ−ブチルフルオレニル)ジルコニウムジクロライド、ジ(ｐ−トリフルオロメチルフェニル)メチレン(３−ｔｅｒｔ−ブチル−５−エチルシクロペンタジエニル)(フルオレニル)ジルコニウムジクロライド、ジ(ｐ−トリフルオロメチルフェニル)メチレン(３−ｔｅｒｔ−ブチル−５−エチルシクロペンタジエニル)(２,７−ジ−ｔｅｒｔ−ブチルフルオレニル)ジルコニウムジクロライド、ジ(ｐ−トリフルオロメチルフェニル)メチレン(３−ｔｅｒｔ−ブチル−５−エチルシクロペンタジエニル)(３,６−ジ−ｔｅｒｔ−ブチルフルオレニル)ジルコニウムジクロライド、ジ(ｐ−トリフルオロメチルフェニル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジ(ｐ−トリフルオロメチルフェニル)メチレン(３−ｔｅｒｔ−ブチル−５−エチルシクロペンタジエニル)(２,７−ジメチルフルオレニル)ジルコニウムジクロライド、ジ(ｐ−トリフルオロメチルフェニル)メチレン(３−ｔｅｒｔ−ブチル−５−エチルシクロペンタジエニル)(２,７−ジフェニルフルオレニル)ジルコニウムジクロライド、ジ(ｐ−トリフルオロメチルフェニル)メチレン(３−ｔｅｒｔ−ブチル−５−エチルシクロペンタジエニル)(２,７−ジ(メシチル)フルオレニル)ジルコニウムジクロライド、ジ(ｐ−トリフルオロメチルフェニル)メチレン(３−ｔｅｒｔ−ブチル−５−エチルシクロペンタジエニル)(オクタメチルオクタヒドロジベンゾフルオレニル)ジルコニ���ムジクロライド、ジ(ｐ−トリフルオロメチルフェニル)メチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリフルオロメチルフェニル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジ(ｐ−トリフルオロメチルフェニル)メチレン(３−ｔｅｒｔ−ブチル−５−エチルシクロペンタジエニル)(２,３,６,７−テトラメチルフルオレニル)ジルコニウムジクロライド、ジ(ｐ−トリフルオロメチルフェニル)メチレン(３−ｔｅｒｔ−ブチル−５−エチル
シクロペンタジエニル)(２,３,６,７−テトラ−ｔｅｒｔ−ブチルフルオレニル)ジルコニウムジクロライド、ジ(ｐ−トリル)メチレン(３−ｔｅｒｔ−ブチル−５−エチルシクロペンタジエニル)(フルオレニル)ジルコニウムジクロライド、ジ(ｐ−トリル)メチレン(３−ｔｅｒｔ−ブチル−５−エチルシクロペンタジエニル)(２,７−ジ−ｔｅｒｔ−ブチルフルオレニル)ジルコニウムジクロライド、ジ(ｐ−トリル)メチレン(３−ｔｅｒｔ−ブチル−５−エチルシクロペンタジエニル)(３,６−ジ−ｔｅｒｔ−ブチルフルオレニル)ジルコニウムジクロライド、ジ(ｐ−トリル)メチレン(３−ｔｅｒｔ−ブチル−５−エチルシクロペンタジエニル)(３,６−ジ−ｔｅｒｔ−ブチル−２,７−ジメチルフルオレニル)ジルコニウムジクロライド、ジ(ｐ−トリル)メチレン(３−ｔｅｒｔ−ブチル−５−エチルシクロペンタジエニル)(２,７−ジメチルフルオレニル)ジルコニウムジクロライド、ジ(ｐ−トリル)メチレン(３−ｔｅｒｔ−ブチル−５−エチルシクロペンタジエニル)(２,７−ジフェニルフルオレニル)ジルコニウムジクロライド、ジ(ｐ−トリル)メチレン(３−ｔｅｒｔ−ブチル−５−エチルシクロペンタジエニル)(２,７−ジ(メシチル)フルオレニル)ジルコニウムジクロライド、ジ(ｐ−トリル)メチレン(３−ｔｅｒｔ−ブチル−５−エチルシクロペンタジエニル)(オクタメチルオクタヒドロジベンゾフルオレニル)ジルコニウムジクロライド、ジ(ｐ−トリル)メチレン(３−ｔｅｒｔ−ブチル−５−エチルシクロペンタジエニル)(１,１,３,６,８,８−ヘキサメチル−１Ｈ,８Ｈ−ジシクロペンタ[ｂ，ｈ]フルオレニル)ジルコニウムジクロライド、
【００４７】
ジ(ｐ−トリル)メチレン(３−ｔｅｒｔ−ブチル−５−エチルシクロペンタジエニル)(３,６−ジ−ｔｅｒｔ−ブチル−２,７−メシチルフルオレニル)ジルコニウムジクロライド、ジ(ｐ−トリル)メチレン(３−ｔｅｒｔ−ブチル−５−エチルシクロペンタジエニル)(２,３,６,７−テトラメチルフルオレニル)ジルコニウムジクロライド、ジ(ｐ−トリル)メチレン(３−ｔｅｒｔ−ブチル−５−エチルシクロペンタジエニル)(２,３,６,７−テトラ−ｔｅｒｔ−ブチルフルオレニル)ジルコニウムジクロライド、イソプロピリデン(３−ｔｅｒｔ−ブチル−５−n−プロピルシクロペンタジエニル)(フルオレニル)ジルコニウムジクロライド、イソプロピリデン(３−ｔｅｒｔ−ブチル−５−n−プロピルシクロペンタジエニル)(２,７−ジ−ｔｅｒｔ−ブチルフルオレニル)ジルコニウムジクロライド、イソプロピリデン(３−ｔｅｒｔ−ブチル−５−n−プロピルシクロペンタジエニル)(３,６−ジ−ｔｅｒｔ−ブチルフルオレニル)ジルコニウムジクロライド、イソプロピリデン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、イソプロピリデン(３−ｔｅｒｔ−ブチル−５−n−プロピルシクロペンタジエニル)(２,７−ジメチルフルオレニル)ジルコニウムジクロライド、イソプロピリデン(３−ｔｅｒｔ−ブチル−５−n−プロピルシクロペンタジエニル)(２,７−ジフェニルフルオレニル)ジルコニウムジクロライド、イソプロピリデン(３−ｔｅｒｔ−ブチル−５−n−プロピルシクロペンタジエニル)(２,７−ジ(メシチル)フルオレニル)ジルコニウムジクロライド、イソプロピリデン(３−ｔｅｒｔ−ブチル−５−n−プロピルシクロペンタジエニル)(オクタメチルオクタヒドロジベンゾフルオレニル)ジルコニウムジクロライド、イソプロピリデン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、イソプロピリデン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、イソプロピリデン(３−ｔｅｒｔ−ブチル−５−n−プロピルシクロペンタジエニル)(２,３,６,７−テトラメチルフルオレニル)ジルコニウムジクロライド、イソプロピリデン(３−ｔｅｒｔ−ブチル−５−n−プロピルシクロペンタジエニル)(２,３,６,７−テトラ−ｔｅｒｔ−ブチルフルオレニル)ジルコニウムジクロライド、(メチル)(フェニル)メチレン(３−ｔｅｒｔ−ブチル−５−n−プロピルシクロペンタジエニル)(フルオレニル)ジルコニウムジクロライド、(メチル)(フェニル)メチレン(３−ｔｅｒｔ−ブチル−５−n−プロピルシクロペンタジエニル)(２,７−ジ−ｔｅｒｔ−ブチルフルオレニル)ジルコニウムジクロライド、(メチル)(フェニル)メチレン(３−ｔｅｒｔ−ブチル−５−n−プロピルシクロペンタジエニル)(３,６−ジ−ｔｅｒｔ−ブチルフルオレニル)ジルコニウムジクロライド、(メチル)(フェニル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロラ��ド、(メチル)(フェニル)メチレン(３−ｔｅｒｔ−ブチル−５−n−プロピルシクロペンタジエニル)(２,７−ジメチルフルオレニル)ジルコニウムジクロライド、(メチル)(フェニル)メチレン(３−ｔｅｒｔ−ブチル−５−n−プロピルシクロペンタジエニル)(２,７−ジフェニルフルオレニル)ジルコニウムジクロライド、(メチル)(フェニル)メチレン(３−ｔｅｒｔ−ブチル−５−n−プロピルシクロペンタジエニル)(２,７−ジ(メシチル)フルオレニル)ジルコニウムジクロライド、(メチル)(フェニル)メチレン(３−ｔｅｒｔ−ブチル−５−n−プロピルシクロペンタジエニル)(オクタメチルオクタヒドロジベンゾフルオレニル)ジルコニウムジクロライド、(メチル)(フェニル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(フェニル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、(メチル)(フェニル)メチレン(３−ｔｅｒｔ−ブチル−５−n−プロピルシクロペンタジエニル)(２,３,６,７−テトラメチルフルオレニル)ジルコニウムジクロライド、(メチル)(フェニル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、ジフェニルメチレン(３−ｔｅｒｔ−ブチル−５−n−プロピルシクロペンタジエニル)(フルオレニル)ジルコニウムジクロライド、
【００４８】
ジフェニルメチレン(３−ｔｅｒｔ−ブチル−５−n−プロピルシクロペンタジエニル)(２,７−ジ−ｔｅｒｔ−ブチルフルオレニル)ジルコニウムジクロライド、ジフェニルメチレン(３−ｔｅｒｔ−ブチル−５−n−プロピルシクロペンタジエニル)(３,６−ジ−ｔｅｒｔ−ブチルフルオレニル)ジルコニウムジクロライド、ジフェニルメチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジフェニルメチレン(３−ｔｅｒｔ−ブチル−５−n−プロピルシクロペンタジエニル)(２,７−ジメチルフルオレニル)ジルコニウムジクロライド、ジフェニルメチレン(３−ｔｅｒｔ−ブチル−５−n−プロピルシクロペンタジエニル)(２,７−ジフェニルフルオレニル)ジルコニウムジクロライド、ジフェニルメチレン(３−ｔｅｒｔ−ブチル−５−n−プロピルシクロペンタジエニル)(２,７−ジ(メシチル)フルオレニル)ジルコニウムジクロライド、ジフェニルメチレン(３−ｔｅｒｔ−ブチル−５−n−プロピルシクロペンタジエニル)(オクタメチルオクタヒドロジベンゾフルオレニル)ジルコニウムジクロライド、ジフェニルメチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジフェニルメチレン(３−ｔｅｒｔ−ブチル−５−n−プロピルシクロペンタジエニル)(２,３,６,７−テトラメチルフルオレニル)ジルコニウムジクロライド、ジフェニルメチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、
【００４９】
ジ(ｐ−クロロフェニル)メチレン(３−ｔｅｒｔ−ブチル−５−n−プロピルシクロペンタジエニル)(フルオレニル)ジルコニウムジクロライド、ジ(ｐ−クロロフェニル)メチレン(３−ｔｅｒｔ−ブチル−５−n−プロピルシクロペンタジエニル)(２,７−ジ−ｔｅｒｔ−ブチルフルオレニル)ジルコニウムジクロライド、ジ(ｐ−クロロフェニル)メチレン(３−ｔｅｒｔ−ブチル−５−n−プロピルシクロペンタジエニル)(３,６−ジ−ｔｅｒｔ−ブチルフルオレニル)ジルコニウムジクロライド、ジ(ｐ−クロロフェニル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジ(ｐ−クロロフェニル)メチレン(３−ｔｅｒｔ−ブチル−５−n−プロピルシクロペンタジエニル)(２,７−ジメチルフルオレニル)ジルコニウムジクロライド、ジ(ｐ−クロロフェニル)メチレン(３−ｔｅｒｔ−ブチル−５−n−プロピルシクロペンタジエニル)(２,７−ジフェニルフルオレニル)ジルコニウムジクロライド、ジ(ｐ−クロロフェニル)メチレン(３−ｔｅＲｔ−ブチル−５−n−プロピルシクロペンタジエニル)(２,７−ジ(メシチル)フルオレニル)ジルコニウムジクロライド、ジ(ｐ−クロロフェニル)メチレン(３−ｔｅｒｔ−ブチル−５−n−プロピルシクロペンタジエニル)(オクタメチルオクタヒドロジベンゾフルオレニル)ジルコニウムジクロライド、ジ(ｐ−クロロフェニル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−クロロフェニル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジ(ｐ−クロロフェニル)メチレン(３−ｔｅｒｔ−ブチル−５−n−プロピルシクロペンタジエニル)(２,３,６,７−テトラメチルフルオレニル)ジルコニウムジクロライド、ジ(ｐ−クロロフェニル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、ジ(ｍ−クロロフェニル)メチレン(３−ｔｅｒｔ−ブチル−５−n−プロピルシクロペンタジエニル)(フルオレニル)ジルコニウムジクロライド、ジ(ｍ−クロロフェニル)メチレン(３−ｔｅｒｔ−ブチル−５−n−プロピルシクロペンタジエニル)(２,７−ジ−ｔｅｒｔ−ブチルフルオレニル)ジルコニウムジクロライド、ジ(ｍ−クロロフェニル)メチレン(３−ｔｅｒｔ−ブチル−５−n−プロピルシクロペンタジエニル)(３,６−ジ−ｔｅｒｔ−ブチルフルオレニル)ジルコニウムジクロライド、ジ(ｍ−クロロフェニル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジ(ｍ−クロロフェニル)メチレン(３−ｔｅｒｔ−ブチル−５−n−プロピルシクロペンタジエニル)(２,７−ジメチルフルオレニル)ジルコニウムジクロライド、ジ(ｍ−クロロフェニル)メチレン(３−ｔｅｒｔ−ブチル−５−n−プロピルシクロペンタジエニル)(２,７−ジフェニルフルオレニル)ジ��コニウムジクロライド、ジ(ｍ−クロロフェニル)メチレン(３−ｔｅｒｔ−ブチル−５−n−プロピルシクロペンタジエニル)(２,７−ジ(メシチル)フルオレニル)ジルコニウムジクロライド、ジ(ｍ−クロロフェニル)メチレン(３−ｔｅｒｔ−ブチル−５−n−プロピルシクロペンタジエニル)(オクタメチルオクタヒドロジベンゾフルオレニル)ジルコニウムジクロライド、ジ(ｍ−クロロフェニル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−クロロフェニル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジ(ｍ−クロロフェニル)メチレン(３−ｔｅｒｔ−ブチル−５−n−プロピルシクロペンタジエニル)(２,３,６,７−テトラメチルフルオレニル)ジルコニウムジクロライド、ジ(ｍ−クロロフェニル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、ジ(ｍ−トリフルオロメチルフェニル)メチレン(３−ｔｅｒｔ−ブチル−５−n−プロピルシクロペンタジエニル)(フルオレニル)ジルコニウムジクロライド、ジ(ｍ−トリフルオロメチルフェニル)メチレン(３−ｔｅｒｔ−ブチル−５−n−プロピルシクロペンタジエニル)(２,７−ジ−ｔｅｒｔ−ブチルフルオレニル)ジルコニウムジクロライド、
【００５０】
ジ(ｍ−トリフルオロメチルフェニル)メチレン(３−ｔｅｒｔ−ブチル−５−n−プロピルシクロペンタジエニル)(３,６−ジ−ｔｅｒｔ−ブチルフルオレニル)ジルコニウムジクロライド、ジ(ｍ−トリフルオロメチルフェニル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジ(ｍ−トリフルオロメチルフェニル)メチレン(３−ｔｅｒｔ−ブチル−５−n−プロピルシクロペンタジエニル)(２,７−ジメチルフルオレニル)ジルコニウムジクロライド、ジ(ｍ−トリフルオロメチルフェニル)メチレン(３−ｔｅｒｔ−ブチル−５−n−プロピルシクロペンタジエニル)(２,７−ジフェニルフルオレニル)ジルコニウムジクロライド、ジ(ｍ−トリフルオロメチルフェニル)メチレン(３−ｔｅｒｔ−ブチル−５−n−プロピルシクロペンタジエニル)(２,７−ジ(メシチル)フルオレニル)ジルコニウムジクロライド、ジ(ｍ−トリフルオロメチルフェニル)メチレン(３−ｔｅｒｔ−ブチル−５−n−プロピルシクロペンタジエニル)(オクタメチルオクタヒドロジベンゾフルオレニル)ジルコニウムジクロライド、ジ(ｍ−トリフルオロメチルフェニル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−トリフルオロメチルフェニル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジ(ｍ−トリフルオロメチルフェニル)メチレン(３−ｔｅｒｔ−ブチル−５−n−プロピルシクロペンタジエニル)(２,３,６,７−テトラメチルフルオレニル)ジルコニウムジクロライド、ジ(ｍ−トリフルオロメチルフェニル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、ジ(ｐ−トリフルオロメチルフェニル)メチレン(３−ｔｅｒｔ−ブチル−５−n−プロピルシクロペンタジエニル)(フルオレニル)ジルコニウムジクロライド、ジ(ｐ−トリフルオロメチルフェニル)メチレン(３−ｔｅｒｔ−ブチル−５−n−プロピルシクロペンタジエニル)(２,７−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−プロピルシクロペンタジエニル)(３,６−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジ(ｐ−トリフルオロメチルフェニル)メチレン(３−ｔｅｒｔ−ブチル−５−n−プロピルシクロペンタジエニル)(２,７−ジメチルフルオレニル)ジルコニウムジクロライド、ジ(ｐ−トリフルオロメチルフェニル)メチレン(３−ｔｅｒｔ−ブチル−５−n−プロピルシクロペンタジエニル)(２,７−ジフェニルフルオレニル)ジルコニウムジクロライド、ジ(ｐ−トリフルオロメチルフェニル)メチレン(３−ｔｅｒｔ−ブチル−��−n−プロピルシクロペンタジエニル)(２,７−ジ(メシチル)フルオレニル)ジルコニウムジクロライド、ジ(ｐ−トリフルオロメチルフェニル)メチレン(３−ｔｅｒｔ−ブチル−５−n−プロピルシクロペンタジエニル)(オクタメチルオクタヒドロジベンゾフルオレニル)ジルコニウムジクロライド、ジ(ｐ−トリフルオロメチルフェニル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリフルオロメチルフェニル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジ(ｐ−トリフルオロメチルフェニル)メチレン(３−ｔｅｒｔ−ブチル−５−n−プロピルシクロペンタジエニル)(２,３,６,７−テトラメチルフルオレニル)ジルコニウムジクロライド、ジ(ｐ−トリフルオロメチルフェニル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、ジ(ｐ−トリル)メチレン(３−ｔｅｒｔ−ブチル−５−n−プロピルシクロペンタジエニル)(フルオレニル)ジルコニウムジクロライド、ジ(ｐ−トリル)メチレン(３−ｔｅｒｔ−ブチル−５−n−プロピルシクロペンタジエニル)(２,７−ジ−ｔｅｒｔ−ブチルフルオレニル)ジルコニウムジクロライド、ジ(ｐ−トリル)メチレン(３−ｔｅｒｔ−ブチル−５−n−プロピルシクロペンタジエニル)(３,６−ジ−ｔｅｒｔ−ブチルフルオレニル)ジルコニウムジクロライド、ジ(ｐ−トリル)メチレン(３−ｔｅｒｔ−ブチル−５−n−プロピルシクロペンタジエニル)(３,６−ジ−ｔｅｒｔ−ブチル−２,７−ジメチルフルオレニル)ジルコニウムジクロライド、ジ(ｐ−トリル)メチレン(３−ｔｅｒｔ−ブチル−５−n−プロピルシクロペンタジエニル)(２,７−ジメチルフルオレニル)ジルコニウムジクロライド、ジ(ｐ−トリル)メチレン(３−ｔｅｒｔ−ブチル−５−n−プロピルシクロペンタジエニル)(２,７−ジフェニルフルオレニル)ジルコニウムジクロライド、
【００５１】
ジ(ｐ−トリル)メチレン(３−ｔｅｒｔ−ブチル−５−n−プロピルシクロペンタジエニル)(２,７−ジ(メシチル)フルオレニル)ジルコニウムジクロライド、ジ(ｐ−トリル)メチレン(３−ｔｅｒｔ−ブチル−５−n−プロピルシクロペンタジエニル)(オクタメチルオクタヒドロジベンゾフルオレニル)ジルコニウムジクロライド、ジ(ｐ−トリル)メチレン(３−ｔｅｒｔ−ブチル−５−n−プロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリル)メチレン(３−ｔｅｒｔ−ブチル−５−n−プロピルシクロペンタジエニル)(３,６−ジ−ｔｅｒｔ−ブチル−２,７−メシチルフルオレニル)ジルコニウムジクロライド、ジ(ｐ−トリル)メチレン(３−ｔｅｒｔ−ブチル−５−n−プロピルシクロペンタジエニル)(２,３,６,７−テトラメチルフルオレニル)ジルコニウムジクロライド、ジ(ｐ−トリル)メチレン(３−ｔｅｒｔ−ブチル−５−n−プロピルシクロペンタジエニル)(２,３,６,７−テトラ−ｔｅｒｔ−ブチルフルオレニル)ジルコニウムジクロライド、イソプロピリデン(３−ｔｅｒｔ−ブチル−５−n−イソプロピルシクロペンタジエニル)(フルオレニル)ジルコニウムジクロライド、イソプロピリデン(３−ｔｅｒｔ−ブチル−５−n−イソプロピルシクロペンタジエニル)(２,７−ジ−ｔｅｒｔ−ブチルフルオレニル)ジルコニウムジクロライド、イソプロピリデン(３−ｔｅｒｔ−ブチル−５−n−イソプロピルシクロペンタジエニル)(３,６−ジ−ｔｅｒｔ−ブチルフルオレニル)ジルコニウムジクロライド、イソプロピリデン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、イソプロピリデン(３−ｔｅｒｔ−ブチル−５−n−イソプロピルシクロペンタジエニル)(２,７−ジメチルフルオレニル)ジルコニウムジクロライド、イソプロピリデン(３−ｔｅｒｔ−ブチル−５−n−イソプロピルシクロペンタジエニル)(２,７−ジフェニルフルオレニル)ジルコニウムジクロライド、イソプロピリデン(３−ｔｅｒｔ−ブチル−５−n−イソプロピルシクロペンタジエニル)(２,７−ジ(メシチル)フルオレニル)ジルコニウムジクロライド、イソプロピリデン(３−ｔｅｒｔ−ブチル−５−n−イソプロピルシクロペンタジエニル)(オクタメチルオクタヒドロジベンゾフルオレニル)ジルコニウムジクロライド、イソプロピリデン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、イソプロピリデン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、イソプロピリデン(３−ｔｅｒｔ−ブチル−５−n−イソプロピルシクロペンタジエニル)(２,３,６,７−テトラメチルフルオレニル)ジルコニウムジクロライド、イソプロピリデン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、(メチル)(フェニル)メチレン(３−ｔｅｒｔ−ブチル−��−n−イソプロピルシクロペンタジエニル)(フルオレニル)ジルコニウムジクロライド、(メチル)(フェニル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、(メチル)(フェニル)メチレン(３−ｔｅｒｔ−ブチル−５−n−イソプロピルシクロペンタジエニル)(３,６−ジ−ｔｅｒｔ−ブチルフルオレニル)ジルコニウムジクロライド、(メチル)(フェニル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、(メチル)(フェニル)メチレン(３−ｔｅｒｔ−ブチル−５−n−イソプロピルシクロペンタジエニル)(２,７−ジメチルフルオレニル)ジルコニウムジクロライド、(メチル)(フェニル)メチレン(３−ｔｅｒｔ−ブチル−５−n−イソプロピルシクロペンタジエニル)(２,７−ジフェニルフルオレニル)ジルコニウムジクロライド、(メチル)(フェニル)メチレン(３−ｔｅｒｔ−ブチル−５−n−イソプロピルシクロペンタジエニル)(２,７−ジ(メシチル)フルオレニル)ジルコニウムジクロライド、(メチル)(フェニル)メチレン(３−ｔｅｒｔ−ブチル−５−n−イソプロピルシクロペンタジエニル)(オクタメチルオクタヒドロジベンゾフルオレニル)ジルコニウムジクロライド、(メチル)(フェニル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(フェニル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、(メチル)(フェニル)メチレン(３−ｔｅｒｔ−ブチル−５−n−イソプロピルシクロペンタジエニル)(２,３,６,７−テトラメチルフルオレニル)ジルコニウムジクロライド、(メチル)(フェニル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、ジフェニルメチレン(３−ｔｅｒｔ−ブチル−５−n−イソプロピルシクロペンタジエニル)(フルオレニル)ジルコニウムジクロライド、ジフェニルメチレン(３−ｔｅｒｔ−ブチル−５−n−イソプロピルシクロペンタジエニル)(２,７−ジ−ｔｅｒｔ−ブチルフルオレニル)ジルコニウムジクロライド、
【００５２】
ジフェニルメチレン(３−ｔｅｒｔ−ブチル−５−n−イソプロピルシクロペンタジエニル)(３,６−ジ−ｔｅｒｔ−ブチルフルオレニル)ジルコニウムジクロライド、ジフェニルメチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジフェニルメチレン(３−ｔｅｒｔ−ブチル−５−n−イソプロピルシクロペンタジエニル)(２,７−ジメチルフルオレニル)ジルコニウムジクロライド、ジフェニルメチレン(３−ｔｅｒｔ−ブチル−５−n−イソプロピルシクロペンタジエニル)(２,７−ジフェニルフルオレニル)ジルコニウムジクロライド、ジフェニルメチレン(３−ｔｅｒｔ−ブチル−５−n−イソプロピルシクロペンタジエニル)(２,７−ジ(メシチル)フルオレニル)ジルコニウムジクロライド、ジフェニルメチレン(３−ｔｅｒｔ−ブチル−５−n−イソプロピルシクロペンタジエニル)(オクタメチルオクタヒドロジベンゾフルオレニル)ジルコニウムジクロライド、ジフェニルメチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジフェニルメチレン(３−ｔｅｒｔ−ブチル−５−n−イソプロピルシクロペンタジエニル)(２,３,６,７−テトラメチルフルオレニル)ジルコニウムジクロライド、ジフェニルメチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、
【００５３】
ジ(ｐ−クロロフェニル)メチレン(３−ｔｅｒｔ−ブチル−５−n−イソプロピルシクロペンタジエニル)(フルオレニル)ジルコニウムジクロライド、ジ(ｐ−クロロフェニル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、ジ(ｐ−クロロフェニル)メチレン(３−ｔｅｒｔ−ブチル−５−n−イソプロピルシクロペンタジエニル)(３,６−ジ−ｔｅｒｔ−ブチルフルオレニル)ジルコニウムジクロライド、ジ(ｐ−クロロフェニル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジ(ｐ−クロロフェニル)メチレン(３−ｔｅｒｔ−ブチル−５−n−イソプロピルシクロペンタジエニル)(２,７−ジメチルフルオレニル)ジルコニウムジクロライド、ジ(ｐ−クロロフェニル)メチレン(３−ｔｅｒｔ−ブチル−５−n−イソプロピルシクロペンタジエニル)(２,７−ジフェニルフルオレニル)ジルコニウムジクロライド、ジ(ｐ−クロロフェニル)メチレン(３−ｔｅｒｔ−ブチル−５−n−イソプロピルシクロペンタジエニル)(２,７−ジ(メシチル)フルオレニル)ジルコニウムジクロライド、ジ(ｐ−クロロフェニル)メチレン(３−ｔｅｒｔ−ブチル−５−n−イソプロピルシクロペンタジエニル)(オクタメチルオクタヒドロジベンゾフルオレニル)ジルコニウムジクロライド、ジ(ｐ−クロロフェニル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−クロロフェニル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジ(ｐ−クロロフェニル)メチレン(３−ｔｅｒｔ−ブチル−５−n−イソプロピルシクロペンタジエニル)(２,３,６,７−テトラメチルフルオレニル)ジルコニウムジクロライド、ジ(ｐ−クロロフェニル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、ジ(ｍ−クロロフェニル)メチレン(３−ｔｅｒｔ−ブチル−５−n−イソプロピルシクロペンタジエニル)(フルオレニル)ジルコニウムジクロライド、ジ(ｍ−クロロフェニル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、ジ(ｍ−クロロフェニル)メチレン(３−ｔｅｒｔ−ブチル−５−n−イソプロピルシクロペンタジエニル)(３,６−ジ−ｔｅｒｔ−ブチルフルオレニル)ジルコニウムジクロライド、ジ(ｍ−クロロフェニル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジ(ｍ−クロロフェニル)メチレン(３−ｔｅｒｔ−ブチル−５−n−イソプロピルシクロペンタジエニル)(２,７−ジメチルフルオレニル)ジルコニウムジクロライド、ジ(ｍ−クロロフェニル)メチレン(３−ｔｅｒｔ−ブチル−���−n−イソプロピルシクロペンタジエニル)(２,７−ジフェニルフルオレニル)ジルコニウムジクロライド、ジ(ｍ−クロロフェニル)メチレン(３−ｔｅｒｔ−ブチル−５−n−イソプロピルシクロペンタジエニル)(２,７−ジ(メシチル)フルオレニル)ジルコニウムジクロライド、ジ(ｍ−クロロフェニル)メチレン(３−ｔｅｒｔ−ブチル−５−n−イソプロピルシクロペンタジエニル)(オクタメチルオクタヒドロジベンゾフルオレニル)ジルコニウムジクロライド、
【００５４】
ジ(ｍ−クロロフェニル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−クロロフェニル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジ(ｍ−クロロフェニル)メチレン(３−ｔｅｒｔ−ブチル−５−n−イソプロピルシクロペンタジエニル)(２,３,６,７−テトラメチルフルオレニル)ジルコニウムジクロライド、ジ(ｍ−クロロフェニル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(フルオレニル)ジルコニウムジクロライド、ジ(ｍ−トリフルオロメチルフェニル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(３,６−ジ−ｔｅｒｔ−ブチルフルオレニル)ジルコニウムジクロライ
ド、ジ(ｍ−トリフルオロメチルフェニル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(２,７−ジメチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(２,７−ジフェニルフルオレニル)ジルコニウムジクロライド、ジ(ｍ−トリフルオロメチルフェニル)メチレン(３−ｔｅｒｔ−ブチル−５−n−イソプロピルシクロペンタジエニル)(２,７−ジ(メシチル)フルオレニル)ジルコニウムジクロライド、ジ(ｍ−トリフルオロメチルフェニル)メチレン(３−ｔｅｒｔ−ブチル−５−n−イソプロピルシクロペンタジエニル)(オクタメチルオクタヒドロジベンゾフルオレニル)ジルコニウムジクロライド、ジ(ｍ−トリフルオロメチルフェニル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−トリフルオロメチルフェニル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(２,３,６,７−テトラメチルフルオレニル)ジルコニウムジクロライド、ジ(ｍ−トリフルオロメチルフェニル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(フルオレニル)ジルコニウムジクロライド、ジ(ｐ−トリフルオロメチルフェニル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(３,６−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(２,７−ジメチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(２,７−ジフェニルフルオレニル)ジルコニウムジクロライド、
【００５５】
ジ(ｐ−トリフルオロメチルフェニル)メチレン(３−ｔｅｒｔ−ブチル−５−n−イソプロピルシクロペンタジエニル)(２,７−ジ(メシチル)フルオレニル)ジルコニウムジクロライド、ジ(ｐ−トリフルオロメチルフェニル)メチレン(３−ｔｅｒｔ−ブチル−５−n−イソプロピルシクロペンタジエニル)(オクタメチルオクタヒドロジベンゾフルオレニル)ジルコニウムジクロライド、ジ(ｐ−トリフルオロメチルフェニル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリフルオロメチルフェニル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(２,３,６,７−テトラメチルフルオレニル)ジルコニウムジクロライド、ジ(ｐ−トリフルオロメチルフェニル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、
【００５６】
ジ(ｐ−トリル)メチレン(３−ｔｅｒｔ−ブチル−５−n−イソプロピルシクロペンタジエニル)(フルオレニル)ジルコニウムジクロライド、ジ(ｐ−トリル)メチレン(３−ｔｅｒｔ−ブチル−５−n−イソプロピルシクロペンタジエニル)(２,７−ジ−ｔｅｒｔ−ブチルフルオレニル)ジルコニウムジクロライド、ジ(ｐ−トリル)メチレン(３−ｔｅｒｔ−ブチル−５−n−イソプロピルシクロペンタジエニル)(３,６−ジ−ｔｅｒｔ−ブチルフルオレニル)ジルコニウムジクロライド、ジ(ｐ−トリル)メチレン(３−ｔｅｒｔ−ブチル−５−n−イソプロピルシクロペンタジエニル)(３,６−ジ−ｔｅｒｔ−ブチル−２,７−ジメチルフルオレニル)ジルコニウムジクロライド、ジ(ｐ−トリル)メチレン(３−ｔｅｒｔ−ブチル−５−n−イソプロピルシクロペンタジエニル)(２,７−ジメチルフルオレニル)ジルコニウムジクロライド、ジ(ｐ−トリル)メチレン(３−ｔｅｒｔ−ブチル−５−n−イソプロピルシクロペンタジエニル)(２,７−ジフェニルフルオレニル)ジルコニウムジクロライド、ジ(ｐ−トリル)メチレン(３−ｔｅｒｔ−ブチル−５−n−イソプロピルシクロペンタジエニル)(２,７−ジ(メシチル)フルオレニル)ジルコニウムジクロライド、ジ(ｐ−トリル)メチレン(３−ｔｅｒｔ−ブチル−５−n−イソプロピルシクロペンタジエニル)(オクタメチルオクタヒドロジベンゾフルオレニル)ジルコニウムジクロライド、
【００５７】
ジ(ｐ−トリル)メチレン(３−ｔｅｒｔ−ブチル−５−n−イソプロピルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリル)メチレン(３−ｔｅｒｔ−ブチル−５−n−イソプロピルシクロペンタジエニル)(３,６−ジ−ｔｅｒｔ−ブチル−２,７−メシチルフルオレニル)ジルコニウムジクロライド、ジ(ｐ−トリル)メチレン(３−ｔｅｒｔ−ブチル−５−n−イソプロピルシクロペンタジエニル)(２,３,６,７−テトラメチルフルオレニル)ジルコニウムジクロライド、ジ(ｐ−トリル)メチレン(３−ｔｅｒｔ−ブチル−５−n−イソプロピルシクロペンタジエニル)(２,３,６,７−テトラ−ｔｅｒｔ−ブチルフルオレニル)ジルコニウムジクロライド、イソプロピリデン(３−ｔｅｒｔ−ブチル−５−n−ブチルシクロペンタジエニル)(フルオレニル)ジルコニウムジクロライド、イソプロピリデン(３−ｔｅｒｔ−ブチル−５−n−ブチルシクロペンタジエニル)(２,７−ジ−ｔｅｒｔ−ブチルフルオレニル)ジルコニウムジクロライド、イソプロピリデン(３−ｔｅｒｔ−ブチル−５−n−ブチルシクロペンタジエニル)(３,６−ジ−ｔｅｒｔ−ブチルフルオレニル)ジルコニウムジクロライド、イソプロピリデン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、イソプロピリデン(３−ｔｅｒｔ−ブチル−５−n−ブチルシクロペンタジエニル)(２,７−ジメチルフルオレニル)ジルコニウムジクロライド、イソプロピリデン(３−ｔｅｒｔ−ブチル−５−n−ブチルシクロペンタジエニル)(２,７−ジフェニルフルオレニル)ジルコニウムジクロライド、イソプロピリデン(３−ｔｅｒｔ−ブチル−５−n−ブチルシクロペンタジエニル)(２,７−ジ(メシチル)フルオレニル)ジルコニウムジクロライド、イソプロピリデン(３−ｔｅｒｔ−ブチル−５−n−ブチルシクロペンタジエニル)(オクタメチルオクタヒドロジベンゾフルオレニル)ジルコニウムジクロライド、イソプロピリデン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、イソプロピリデン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、イソプロピリデン(３−ｔｅｒｔ−ブチル−５−n−ブチルシクロペンタジエニル)(２,３,６,７−テトラメチルフルオレニル)ジルコニウムジクロライド、イソプロピリデン(３−ｔｅｒｔ−ブチル−５−n−ブチルシクロペンタジエニル)(２,３,６,７−テトラ−ｔｅｒｔ−ブチルフルオレニル)ジルコニウムジクロライド、(メチル)(フェニル)メチレン(３−ｔｅｒｔ−ブチル−５−n−ブチルシクロペンタジエニル)(フルオレニル)ジルコニウムジクロライド、(メチル)(フェニル)メチレン(３−ｔｅｒｔ−ブチル−５−n−ブチルシクロペンタジエニル)(２,７−ジ−ｔｅｒｔ−ブチルフルオレニル)ジルコニウムジクロライド、(メチル)(フェニル)メチレン(３−ｔｅｒｔ−ブチル−５−n−ブチルシクロペンタジエニル)(３,６−ジ−ｔｅｒｔ−ブチルフルオレニル)ジル���ニウムジクロライド、(メチル)(フェニル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、(メチル)(フェニル)メチレン(３−ｔｅｒｔ−ブチル−５−n−ブチルシクロペンタジエニル)(２,７−ジメチルフルオレニル)ジルコニウムジクロライド、(メチル)(フェニル)メチレン(３−ｔｅｒｔ−ブチル−５−n−ブチルシクロペンタジエニル)(２,７−ジフェニルフルオレニル)ジルコニウムジクロライド、(メチル)(フェニル)メチレン(３−ｔｅｒｔ−ブチル−５−n−ブチルシクロペンタジエニル)(２,７−ジ(メシチル)フルオレニル)ジルコニウムジクロライド、(メチル)(フェニル)メチレン(３−ｔｅｒｔ−ブチル−５−n−ブチルシクロペンタジエニル)(オクタメチルオクタヒドロジベンゾフルオレニル)ジルコニウムジクロライド、
【００５８】
(メチル)(フェニル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(フェニル)メチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、(メチル)(フェニル)メチレン(３−ｔｅｒｔ−ブチル−５−n−ブチルシクロペンタジエニル)(２,３,６,７−テトラメチルフルオレニル)ジルコニウムジクロライド、(メチル)(フェニル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジフェニルメチレン(３−ｔｅｒｔ−ブチル−５−n−ブチルシクロペンタジエニル)(フルオレニル)ジルコニウムジクロライド、ジフェニルメチレン(３−ｔｅｒｔ−ブチル−５−n−ブチルシクロペンタジエニル)(２,７−ジ−ｔｅｒｔ−ブチルフルオレニル)ジルコニウムジクロライド、ジフェニルメチレン(３−ｔｅｒｔ−ブチル−５−n−ブチルシクロペンタジエニル)(３,６−ジ−ｔｅｒｔ−ブチルフルオレニル)ジルコニウムジクロライド、ジフェニルメチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、ジフェニルメチレン(３−ｔｅｒｔ−ブチル−５−n−ブチルシクロペンタジエニル)(２,７−ジメチルフルオレニル)ジルコニウムジクロライド、ジフェニルメチレン(３−ｔｅｒｔ−ブチル−５−n−ブチルシクロペンタジエニル)(２,７−ジフェニルフルオレニル)ジルコニウムジクロライド、ジフェニルメチレン(３−ｔｅｒｔ−ブチル−５−n−ブチルシクロペンタジエニル)(２,７−ジ(メシチル)フルオレニル)ジルコニウムジクロライド、ジフェニルメチレン(３−ｔｅｒｔ−ブチル−５−n−ブチルシクロペンタジエニル)(オクタメチルオクタヒドロジベンゾフルオレニル)ジルコニウムジクロライド、ジフェニルメチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、ジフェニルメチレン(３−ｔｅｒｔ−ブチル−５−n−ブチルシクロペンタジエニル)(２,３,６,７−テトラメチルフルオレニル)ジルコニウムジクロライド、ジフェニルメチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジ(ｐ−クロロフェニル)メチレン(３−ｔｅｒｔ−ブチル−５−n−ブチルシクロペンタジエニル)(フルオレニル)ジルコニウムジクロライド、ジ(ｐ−クロロフェニル)メチレン(３−ｔｅｒｔ−ブチル−５−n−ブチルシクロペンタジエニル)(２,７−ジ−ｔｅｒｔ−ブチルフルオレニル)ジルコニウムジクロライド、ジ(ｐ−クロロフェニル)メチレン(３−ｔｅｒｔ−ブチル−５−n−ブチルシクロペンタジエニル)(３,６−ジ−ｔｅｒｔ−ブチルフルオレニル)ジルコニウムジクロライド、ジ(ｐ−クロロフェニル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、
【００５９】
ジ(ｐ−クロロフェニル)メチレン(３−ｔｅｒｔ−ブチル−５−n−ブチルシクロペンタジエニル)(２,７−ジメチルフルオレニル)ジルコニウムジクロライド、ジ(ｐ−クロロフェニル)メチレン(３−ｔｅｒｔ−ブチル−５−n−ブチルシクロペンタジエニル)(２,７−ジフェニルフルオレニル)ジルコニウムジクロライド、ジ(ｐ−クロロフェニル)メチレン(３−ｔｅｒｔ−ブチル−５−n−ブチルシクロペンタジエニル)(２,７−ジ(メシチル)フルオレニル)ジルコニウムジクロライド、ジ(ｐ−クロロフェニル)メチレン(３−ｔｅｒｔ−ブチル−５−n−ブチルシクロペンタジエニル)(オクタメチルオクタヒドロジベンゾフルオレニル)ジルコニウムジクロライド、ジ(ｐ−クロロフェニル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−クロロフェニル)メチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、ジ(ｐ−クロロフェニル)メチレン(３−ｔｅｒｔ−ブチル−５−n−ブチルシクロペンタジエニル)(２,３,６,７−テトラメチルフルオレニル)ジルコニウムジクロライド、ジ(ｐ−クロロフェニル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジ(ｍ−クロロフェニル)メチレン(３−ｔｅｒｔ−ブチル−５−n−ブチルシクロペンタジエニル)(フルオレニル)ジルコニウムジクロライド、ジ(ｍ−クロロフェニル)メチレン(３−ｔｅｒｔ−ブチル−５−n−ブチルシクロペンタジエニル)(２,７−ジ−ｔｅｒｔ−ブチルフルオレニル)ジルコニウムジクロライド、ジ(ｍ−クロロフェニル)メチレン(３−ｔｅｒｔ−ブチル−５−n−ブチルシクロペンタジエニル)(３,６−ジ−ｔｅｒｔ−ブチルフルオレニル)ジルコニウムジクロライド、ジ(ｍ−クロロフェニル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、ジ(ｍ−クロロフェニル)メチレン(３−ｔｅｒｔ−ブチル−５−n−ブチルシクロペンタジエニル)(２,７−ジメチルフルオレニル)ジルコニウムジクロライド、
【００６０】
ジ(ｍ−クロロフェニル)メチレン(３−ｔｅｒｔ−ブチル−５−n−ブチルシクロペンタジエニル)(２,７−ジフェニルフルオレニル)ジルコニウムジクロライド、ジ(ｍ−クロロフェニル)メチレン(３−ｔｅｒｔ−ブチル−５−n−ブチルシクロペンタジエニル)(２,７−ジ(メシチル)フルオレニル)ジルコニウムジクロライド、ジ(ｍ−クロロフェニル)メチレン(３−ｔｅｒｔ−ブチル−５−n−ブチルシクロペンタジエニル)(オクタメチルオクタヒドロジベンゾフルオレニル)ジルコニウムジクロライド、ジ(ｍ−クロロフェニル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−クロロフェニル)メチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、ジ(ｍ−クロロフェニル)メチレン(３−ｔｅｒｔ−ブチル−５−n−ブチルシクロペンタジエニル)(２,３,６,７−テトラメチルフルオレニル)ジルコニウムジクロライド、ジ(ｍ−クロロフェニル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジ(ｍ−トリフルオロメチルフェニル)メチレン(３−ｔｅｒｔ−ブチル−５−n−ブチルシクロペンタジエニル)(フルオレニル)ジルコニウムジクロライド、ジ(ｍ−トリフルオロメチルフェニル)メチレン(３−ｔｅｒｔ−ブチル−５−n−ブチルシクロペンタジエニル)(２,７−ジ−ｔｅｒｔ−ブチルフルオレニル)ジルコニウムジクロライド、ジ(ｍ−トリフルオロメチルフェニル)メチレン(３−ｔｅｒｔ−ブチル−５−n−ブチルシクロペンタジエニル)(３,６−ジ−ｔｅｒｔ−ブチルフルオレニル)ジルコニウムジクロライド、ジ(ｍ−トリフルオロメチルフェニル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、ジ(ｍ−トリフルオロメチルフェニル)メチレン(３−ｔｅｒｔ−ブチル−５−n−ブチルシクロペンタジエニル)(２,７−ジメチルフルオレニル)ジルコニウムジクロライド、ジ(ｍ−トリフルオロメチルフェニル)メチレン(３−ｔｅｒｔ−ブチル−５−n−ブチルシクロペンタジエニル)(２,７−ジフェニルフルオレニル)ジルコニウムジクロライド、ジ(ｍ−トリフルオロメチルフェニル)メチレン(３−ｔｅｒｔ−ブチル−５−n−ブチルシクロペンタジエニル)(２,７−ジ(メシチル)フルオレニル)ジルコニウムジクロライド、ジ(ｍ−トリフルオロメチルフェニル)メチレン(３−ｔｅｒｔ−ブチル−５−n−ブチルシクロペンタジエニル)(オクタメチルオクタヒドロジベンゾフルオレニル)ジルコニウムジクロライド、ジ(ｍ−トリフルオロメチルフェニル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｍ−トリフルオロメチルフェニル)メチレン(３−ｔｅｒｔ−ブチル−５−n−ブチルシクロペンタジエニル)(３,６−ジ−ｔｅｒｔ−ブチル−２,７−メシチルフルオレニ��)ジルコニウムジクロライド、ジ(ｍ−トリフルオロメチルフェニル)メチレン(３−ｔｅｒｔ−ブチル−５−n−ブチルシクロペンタジエニル)(２,３,６,７−テトラメチルフルオレニル)ジルコニウムジクロライド、ジ(ｍ−トリフルオロメチルフェニル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジ(ｐ−トリフルオロメチルフェニル)メチレン(３−ｔｅｒｔ−ブチル−５−n−ブチルシクロペンタジエニル)(フルオレニル)ジルコニウムジクロライド、ジ(ｐ−トリフルオロメチルフェニル)メチレン(３−ｔｅｒｔ−ブチル−５−n−ブチルシクロペンタジエニル)(２,７−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−ブチルシクロペンタジエニル)(３,６−ジ−ｔｅｒｔ−ブチルフルオレニル)ジルコニウムジクロライド、ジ(ｐ−トリフルオロメチルフェニル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、ジ(ｐ−トリフルオロメチルフェニル)メチレン(３−ｔｅｒｔ−ブチル−５−n−ブチルシクロペンタジエニル)(２,７−ジメチルフルオレニル)ジルコニウムジクロライド、ジ(ｐ−トリフルオロメチルフェニル)メチレン(３−ｔｅｒｔ−ブチル−５−n−ブチルシクロペンタジエニル)(２,７−ジフェニルフルオレニル)ジルコニウムジクロライド、ジ(ｐ−トリフルオロメチルフェニル)メチレン(３−ｔｅｒｔ−ブチル−５−n−ブチルシクロペンタジエニル)(２,７−ジ(メシチル)フルオレニル)ジルコニウムジクロライド、ジ(ｐ−トリフルオロメチルフェニル)メチレン(３−ｔｅｒｔ−ブチル−５−n−ブチルシクロペンタジエニル)(オクタメチルオクタヒドロジベンゾフルオレニル)ジルコニウムジクロライド、ジ(ｐ−トリフルオロメチルフェニル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリフルオロメチルフェニル)メチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、ジ(ｐ−トリフルオロメチルフェニル)メチレン(３−ｔｅｒｔ−ブチル−５−n−ブチルシクロペンタジエニル)(２,３,６,７−テトラメチルフルオレニル)ジルコニウムジクロライド、ジ(ｐ−トリフルオロメチルフェニル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、ジ(ｐ−トリル)メチレン(３−ｔｅｒｔ−ブチル−５−n−ブチルシクロペンタジエニル)(フルオレニル)ジルコニウムジクロライド、ジ(ｐ−トリル)メチレン(３−ｔｅｒｔ−ブチル−５−n−ブチルシクロペンタジエニル)(２,７−ジ−ｔｅｒｔ−ブチルフルオレニル)ジルコニウムジクロライド、ジ(ｐ−トリル)メチレン(３−ｔｅｒｔ−ブチル−５−n−ブチルシクロペンタジエニル)(３,６−ジ−ｔｅｒｔ−ブチルフルオレニル)ジルコ��ウムジクロライド、ジ(ｐ−トリル)メチレン(３−ｔｅｒｔ−ブチル−５−n−ブチルシクロペンタジエニル)(３,６−ジ−ｔｅｒｔ−ブチル−２,７−ジメチルフルオレニル)ジルコニウムジクロライド、ジ(ｐ−トリル)メチレン(３−ｔｅｒｔ−ブチル−５−n−ブチルシクロペンタジエニル)(２,７−ジメチルフルオレニル)ジルコニウムジクロライド、ジ(ｐ−トリル)メチレン(３−ｔｅｒｔ−ブチル−５−n−ブチルシクロペンタジエニル)(２,７−ジフェニルフルオレニル)ジルコニウムジクロライド、ジ(ｐ−トリル)メチレン(３−ｔｅｒｔ−ブチル−５−n−ブチルシクロペンタジエニル)(２,７−ジ(メシチル)フルオレニル)ジルコニウムジクロライド、ジ(ｐ−トリル)メチレン(３−ｔｅｒｔ−ブチル−５−n−ブチルシクロペンタジエニル)(オクタメチルオクタヒドロジベンゾフルオレニル)ジルコニウムジクロライド、ジ(ｐ−トリル)メチレン(３−ｔｅｒｔ−ブチル−５−n−ブチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジ(ｐ−トリル)メチレン(３−ｔｅｒｔ−ブチル−５−n−ブチルシクロペンタジエニル)(３,６−ジ−ｔｅｒｔ−ブチル−２,７−メシチルフルオレニル)ジルコニウムジクロライド、ジ(ｐ−トリル)メチレン(３−ｔｅｒｔ−ブチル−５−n−ブチルシクロペンタジエニル)(２,３,６,７−テトラメチルフルオレニル)ジルコニウムジクロライド、ジ(ｐ−トリル)メチレン(３−ｔｅｒｔ−ブチル−５−n−ブチルシクロペンタジエニル)(２,３,６,７−テトラ−ｔｅｒｔ−ブチルフルオレニル)ジルコニウムジクロライド、
【００６１】
ジメチルメチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、ジメチルメチレン(３−ｔｅｒｔ−ブチル−５−メチルシクロペンタジエニル)(オクタメチルオクタヒドロジベンゾフルオレニル)ジルコニウムジクロライド、ジメチルメチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジメチルメチレン(３−ｔｅｒｔ−ブチル−５−メチルシクロペンタジエニル)(２,３,６,７−テトラメチルフルオレニル)ジルコニウムジクロライド、ジメチルメチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、ジメチルメチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、ジフェニルメチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、ジフェニルメチレン(３−ｔｅｒｔ−ブチル−５−メチルシクロペンタジエニル)(オクタメチルオクタヒドロジベンゾフルオレニル)ジルコニウムジクロライド、ジフェニルメチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−ｔｅｒｔ−ブチル−５−メチルシクロペンタジエニル)(２,３,６,７−テトラメチルフルオレニル)ジルコニウムジクロライド、ジフェニルメチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、ジフェニルメチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、(メチル)(フェニル)メチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、(メチル)(フェニル)メチレン(３−ｔｅｒｔ−ブチル−５−メチルシクロペンタジエニル)(オクタメチルオクタヒドロジベンゾフルオレニル)ジルコニウムジクロライド、(メチル)(フェニル)メチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、
【００６２】
(メチル)(フェニル)メチレン(３−ｔｅｒｔ−ブチル−５−メチルシクロペンタジエニル)(２,３,６,７−テトラメチルフルオレニル)ジルコニウムジクロライド、(メチル)(フェニル)メチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、(メチル)(フェニル)メチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、(メチル)(ｐ−トリル)メチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、(メチル)(ｐ−トリル)メチレン(３−ｔｅｒｔ−ブチル−５−メチルシクロペンタジエニル)(オクタメチルオクタヒドロジベンゾフルオレニル)ジルコニウムジクロライド、(メチル)(ｐ−トリル)メチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリル)メチレン(３−ｔｅｒｔ−ブチル−５−メチルシクロペンタジエニル)(２,３,６,７−テトラメチルフルオレニル)ジルコニウムジクロライド、(メチル)(ｐ−トリル)メチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、(メチル)(ｐ−トリル)メチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、(メチル)(２−ナフチル)メチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、(メチル)(２−ナフチル)メチレン(３−ｔｅｒｔ−ブチル−５−メチルシクロペンタジエニル)(オクタメチルオクタヒドロジベンゾフルオレニル)ジルコニウムジクロライド、(メチル)(２−ナフチル)メチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(２−ナフチル)メチレン(３−ｔｅｒｔ−ブチル−５−メチルシクロペンタジエニル)(２,３,６,７−テトラメチルフルオレニル)ジルコニウムジクロライド、(メチル)(２−ナフチル)メチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、(メチル)(２−ナフチル)メチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、(エチル)(フェニル)メチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、(エチル)(フェニル)メチレン(３−ｔｅｒｔ−ブチル−５−メチルシクロペンタジエニル)(オクタメチルオクタヒドロジベンゾフルオレニル)ジルコニウムジクロライド、(エチル)(���ェニル)メチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(エチル)(フェニル)メチレン(３−ｔｅｒｔ−ブチル−５−メチルシクロペンタジエニル)(２,３,６,７−テトラメチルフルオレニル)ジルコニウムジクロライド、(エチル)(フェニル)メチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、(エチル)(フェニル)メチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、(メチル)(ｐ−トリフルオロメチル)メチレン(３−ｔｅｒｔ−ブチル−５−メチルシクロペンタジエニル)(３,６−ジ−ｔｅｒｔ−ブチル−２,７−ジメチルフルオレニル)ジルコニウムジクロライド、(メチル)(ｐ−トリフルオロメチル)メチレン(３−ｔｅｒｔ−ブチル−５−メチルシクロペンタジエニル)(オクタメチルオクタヒドロジベンゾフルオレニル)ジルコニウムジクロライド、(メチル)(ｐ−トリフルオロメチル)メチレン(３−ｔｅｒｔ−ブチル−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリフルオロメチル)メチレン(３−ｔｅｒｔ−ブチル−５−メチルシクロペンタジエニル)(２,３,６,７−テトラメチルフルオレニル)ジルコニウムジクロライド、(メチル)(ｐ−トリフルオロメチル)メチレン(３−ｔｅｒｔ−ブチル−５−メチルシクロペンタジエニル)(３,６−ジ−ｔｅｒｔ−ブチル−２,７−ジフェニルフルオレニル)ジルコニウムジクロライド、(メチル)(ｐ−トリフルオロメチル)メチレン(３−ｔｅｒｔ−ブチル−５−メチルシクロペンタジエニル)(３,６−ジ−ｔｅｒｔ−ブチル−２,７−メシチルフルオレニル)ジルコニウムジクロライド、
【００６３】
ジメチルメチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、ジメチルメチレン(３−(１−メチルシクロヘキシル)−５−メチルシクロペンタジエニル)(オクタメチルオクタヒドロジベンゾフルオレニル)ジルコニウムジクロライド、ジメチルメチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジメチルメチレン(３−(１−メチルシクロヘキシル)−５−メチルシクロペンタジエニル)(２,３,６,７−テトラメチルフルオレニル)ジルコニウムジクロライド、ジメチルメチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、ジメチルメチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、ジフェニルメチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、ジフェニルメチレン(３−(１−メチルシクロヘキシル)−５−メチルシクロペンタジエニル)(オクタメチルオクタヒドロジベンゾフルオレニル)ジルコニウムジクロライド、ジフェニルメチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−(１−メチルシクロヘキシル)−５−メチルシクロペンタジエニル)(２,３,６,７−テトラメチルフルオレニル)ジルコニウムジクロライド、ジフェニルメチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、ジフェニルメチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、(メチル)(フェニル)メチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、(メチル)(フェニル)メチレン(３−(１−メチルシクロヘキシル)−５−メチルシクロペンタジエニル)(オクタメチルオクタヒドロジベンゾフルオレニル)ジルコニウムジクロライド、(メチル)(フェニル)メチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(フェニル)メチレン(３−(１−メチルシクロヘキシル)−５−メチルシクロペンタジエニル)(２,３,６,７−テトラメチルフルオレニル)ジルコニウムジクロライド、(メチル)(フェニル)メチレン(３−(１−メチルシクロヘキシル)−５−メチルシクロペンタジエニル)(３,６−ジ−ｔｅｒｔ−ブチル−２,７−ジフェ���ルフルオレニル)ジルコニウムジクロライド、(メチル)(フェニル)メチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、(メチル)(ｐ−トリル)メチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、(メチル)(ｐ−トリル)メチレン(３−(１−メチルシクロヘキシル)−５−メチルシクロペンタジエニル)(オクタメチルオクタヒドロジベンゾフルオレニル)ジルコニウムジクロライド、(メチル)(ｐ−トリル)メチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリル)メチレン(３−(１−メチルシクロヘキシル)−５−メチルシクロペンタジエニル)(２,３,６,７−テトラメチルフルオレニル)ジルコニウムジクロライド、(メチル)(ｐ−トリル)メチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、(メチル)(ｐ−トリル)メチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、(メチル)(２−ナフチル)メチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、(メチル)(２−ナフチル)メチレン(３−(１−メチルシクロヘキシル)−５−メチルシクロペンタジエニル)(オクタメチルオクタヒドロジベンゾフルオレニル)ジルコニウムジクロライド、(メチル)(２−ナフチル)メチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(２−ナフチル)メチレン(３−(１−メチルシクロヘキシル)−５−メチルシクロペンタジエニル)(２,３,６,７−テトラメチルフルオレニル)ジルコニウムジクロライド、(メチル)(２−ナフチル)メチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、(メチル)(２−ナフチル)メチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、(エチル)(フェニル)メチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、
【００６４】
(エチル)(フェニル)メチレン(３−(１−メチルシクロヘキシル)−５−メチルシクロペンタジエニル)(オクタメチルオクタヒドロジベンゾフルオレニル)ジルコニウムジクロライド、(エチル)(フェニル)メチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(エチル)(フェニル)メチレン(３−(１−メチルシクロヘキシル)−５−メチルシクロペンタジエニル)(２,３,６,７−テトラメチルフルオレニル)ジルコニウムジクロライド、(エチル)(フェニル)メチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、(エチル)(フェニル)メチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、(メチル)(ｐ−トリフルオロメチル)メチレン(３−(１−メチルシクロヘキシル)−５−メチルシクロペンタジエニル)(３,６−ジ−ｔｅｒｔ−ブチル−２,７−ジメチルフルオレニル)ジルコニウムジクロライド、(メチル)(ｐ−トリフルオロメチル)メチレン(３−(１−メチルシクロヘキシル)−５−メチルシクロペンタジエニル)(オクタメチルオクタヒドロジベンゾフルオレニル)ジルコニウムジクロライド、(メチル)(ｐ−トリフルオロメチル)メチレン(３−(１−メチルシクロヘキシル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリフルオロメチル)メチレン(３−(１−メチルシクロヘキシル)−５−メチルシクロペンタジエニル)(２,３,６,７−テトラメチルフルオレニル)ジルコニウムジクロライド、(メチル)(ｐ−トリフルオロメチル)メチレン(３−(１−メチルシクロヘキシル)−５−メチルシクロペンタジエニル)(３,６−ジ−ｔｅｒｔ−ブチル−２,７−ジフェニルフルオレニル)ジルコニウムジクロライド、(メチル)(ｐ−トリフルオロメチル)メチレン(３−(１−メチルシクロヘキシル)−５−メチルシクロペンタジエニル)(３,６−ジ−ｔｅｒｔ−ブチル−２,７−メシチルフルオレニル)ジルコニウムジクロライド、ジメチルメチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、ジメチルメチレン(３−(２−メチル−２−アダマンチル)−５−メチルシクロペンタジエニル)(オクタメチルオクタヒドロジベンゾフルオレニル)ジルコニウムジクロライド、ジメチルメチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジメチルメチレン(３−(２−メチル−２−アダマンチル)−５−メチルシクロペンタジエニル)(２,３,６,７−テトラメチルフルオレニル)ジルコニウムジクロライド、ジメチルメチレン(３−(２−メチル−２−アダマンチル)−５−メチルシクロペンタジエニル)(３,６−ジ−ｔｅｒｔ−ブチル−２,７−ジフェニルフルオレニル)��ルコニウムジクロライド、ジメチルメチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、ジフェニルメチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、ジフェニルメチレン(３−(２−メチル−２−アダマンチル)−５−メチルシクロペンタジエニル)(オクタメチルオクタヒドロジベンゾフルオレニル)ジルコニウムジクロライド、ジフェニルメチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、ジフェニルメチレン(３−(２−メチル−２−アダマンチル)−５−メチルシクロペンタジエニル)(２,３,６,７−テトラメチルフルオレニル)ジルコニウムジクロライド、ジフェニルメチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、ジフェニルメチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、(メチル)(フェニル)メチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、(メチル)(フェニル)メチレン(３−(２−メチル−２−アダマンチル)−５−メチルシクロペンタジエニル)(オクタメチルオクタヒドロジベンゾフルオレニル)ジルコニウムジクロライド、(メチル)(フェニル)メチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、
【００６５】
(メチル)(フェニル)メチレン(３−(２−メチル−２−アダマンチル)−５−メチルシクロペンタジエニル)(２,３,６,７−テトラメチルフルオレニル)ジルコニウムジクロライド、(メチル)(フェニル)メチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、(メチル)(フェニル)メチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、(メチル)(ｐ−トリル)メチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、(メチル)(ｐ−トリル)メチレン(３−(２−メチル−２−アダマンチル)−５−メチルシクロペンタジエニル)(オクタメチルオクタヒドロジベンゾフルオレニル)ジルコニウムジクロライド、(メチル)(ｐ−トリル)メチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリル)メチレン(３−(２−メチル−２−アダマンチル)−５−メチルシクロペンタジエニル)(２,３,６,７−テトラメチルフルオレニル)ジルコニウムジクロライド、(メチル)(ｐ−トリル)メチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、(メチル)(ｐ−トリル)メチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、(メチル)(２−ナフチル)メチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、(メチル)(２−ナフチル)メチレン(３−(２−メチル−２−アダマンチル)−５−メチルシクロペンタジエニル)(オクタメチルオクタヒドロジベンゾフルオレニル)ジルコニウムジクロライド、(メチル)(２−ナフチル)メチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(２−ナフチル)メチレン(３−(２−メチル−２−アダマンチル)−５−メチルシクロペンタジエニル)(２,３,６,７−テトラメチルフルオレニル)ジルコニウムジクロライド、(メチル)(２−ナフチル)メチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、(メチル)(２−ナフチル)メチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、(エチル)(フェニル)メチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、(エチル)(フェニル)メチレン(３−(２−メチル−２−アダマンチル)−５−メチルシクロペンタジエニル)(オクタメチルオクタヒドロジベンゾフルオレニル)ジルコニウムジクロライド、(エチル)(フェニル)メチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(エチル)(フェニル)メチレン(３−(２−メチル−２−アダマンチル)−５−メチルシクロペンタジエニル)(２,３,６,７−テトラメチルフルオレニル)ジルコニウムジクロライド、(エチル)(フェニル)メチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、(エチル)(フェニル)メチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、(メチル)(ｐ−トリフルオロメチル)メチレン(３−(２−メチル−２−アダマンチル)−５−メチルシクロペンタジエニル)(３,６−ジ−ｔｅｒｔ−ブチル−２,７−ジメチルフルオレニル)ジルコニウムジクロライド、(メチル)(ｐ−トリフルオロメチル)メチレン(３−(２−メチル−２−アダマンチル)−５−メチルシクロペンタジエニル)(オクタメチルオクタヒドロジベンゾフルオレニル)ジルコニウムジクロライド、(メチル)(ｐ−トリフルオロメチル)メチレン(３−(２−メチル−２−アダマンチル)−５−メチルシクロペンタジエニル)(１,１,３,６,８,８−ヘキサメチル−１Ｈ,８Ｈ−ジシクロペンタ[ｂ，ｈ]フルオレニル)ジルコニウムジクロライド、(メチル)(ｐ−トリフルオロメチル)メチレン(３−(２−メチル−２−アダマンチル)−５−メチルシクロペンタジエニル)(２,３,６,７−テトラメチルフルオレニル)ジルコニウムジクロライド、(メチル)(ｐ−トリフルオロメチル)メチレン(３−(２−メチル−２−アダマンチル)−５−メチルシクロペンタジエニル)(３,６−ジ−ｔｅｒｔ−ブチル−２,７−ジフェニルフルオレニル)ジルコニウムジクロライド、(メチル)(ｐ−トリフルオロメチル)メチレン(３−(２−メチル−２−アダマンチル)−５−メチルシクロペンタジエニル)(３,６−ジ−ｔｅｒｔ−ブチル−２,７−メシチルフルオレニル)ジルコニウムジクロライド、等を例示することができる。（なお、上記例示化合物において、"オクタメチルオクタヒドロフルオレン"は、"１,１,４,４,７,７,１０,１０−オクタメチルオクタヒドロジベンゾ[ｂ，ｈ]フルオレン"の略称である。）さらには上記例示化合物のジルコニウムをハフニウムやチタニウムに代えた化合物や、ジクロリドがジフルオリド、ジブロミド、ジアイオダイドや、ジメチル、メチルエチルに代えたメタロセン化合物なども同様に（ａ２）架橋メタロセン化合物の例示化合物である。
【００６６】
上記（ｂ２）架橋メタロセン化合物は公知の方法によって製造可能であり、特に製造法が限定されるわけではない。公知の製造方法として例えば、本出願人によるＷＯ２００１／２７１２４号パンフレットおよびＷＯ２００４／０８７７７５号パンフレットを挙げることができる。
【００６７】
上記のような（ｂ２）架橋メタロセン化合物は、単独でまたは２種以上組み合わせて用いることができる。なお（ｃ−I）有機アルミニウムオキシ化合物、（ｃ−II）前記（ｂ２）架橋メタロセン化合物と反応してイオン対を形成する化合物、（ｃ−III）有機アルミニウム化合物については例えば前述した国際公開２００４／０８７７７５号パンフレットに記載されたものを用いることができる。
【００６８】
プロピレン・エチレン・α−オレフィンランダム共重合体（Ｂ）は、前記した（ｂ１）遷移金属化合物または（ｂ２）架橋メタロセン化合物（以下、これらを総称して「成分（ｃ）」という。）を、例えば（ｃ）（ｃ−I）有機アルミニウムオキシ化合物、（ｃ−II）前記成分（ｃ）と反応してイオン対を形成する化合物、および（ｃ−III）有機アルミニウム化合物から選ばれる１種以上の化合物と共に重合に供することによって製造できる。
【００６９】
また、このような成分（ｃ）を用いたオレフィンの重合温度は、通常−５０〜＋２００℃、好ましくは０〜２００℃、さらに好ましくは４０〜１８０℃、特に好ましくは４０〜１５０℃の範囲である。重合圧力は、通常常圧〜１０ＭＰａゲ−ジ圧、好ましくは常圧〜５ＭＰａゲ−ジ圧の条件下であり、重合反応は、回分式、半連続式、連続式のいずれの方法においても行うことができる。さらに重合を反応条件の異なる二段以上に分けて行うことも可能である。得られるオレフィン系重合体の分子量は、重合系に水素を存在させるか、または重合温度を変化させることによっても調節することができる。さらに、使用する成分（ｃ）の量により分子量調節することもできる。水素を添加する場合、その量はオレフィン１ｋｇあたり０．００１〜１００ＮＬ程度が適当である。
【００７０】
プロピレン・エチレン・α−オレフィンランダム共重合体（Ｂ）の13Ｃ−ＮＭＲスペクトルにおける１９．５ｐｐｍ〜２１．２ｐｐｍのシグナルの積分積算値と２１．２ｐｐｍ〜２２．５ｐｐｍのシグナルの積分積算値から算出されるアイソタクチック選択性の値が９０％以上であることが好ましい。この値が９０％より小さいとエージング条件によっては、エージング処理後の糊残りが発生する場合がある。
アイソタクチック選択性％＝１００×Ｄ／（Ｄ＋Ｅ）      式（１）
（Ｄ：１９．５ｐｐｍ〜２１．２ｐｐｍのシグナルの積分積算値、Ｅ：２１．２ｐｐｍ〜２２．５ｐｐｍのシグナルの積分積算値）
【００７１】
本発明の光学部材用保護フィルムの粘着層は、プロピレン系重合体（Ａ）とプロピレンから導かれる構成単位を８４〜５０モル％の量で含有し、エチレンから導かれる構成単位を１４〜３０モル％の量で含有し、さらに炭素原子数４〜２０のα−オレフィンから導かれる構成単位を２〜２０モル％の量で含むプロピレン・エチレン・α−オレフィン共重合体（Ｂ）を含有し、成分（Ａ）と成分（Ｂ）の合計を１００重量部として、成分（Ａ）１〜９９重量部、および、成分（Ｂ）９９〜１重量部であり、好ましくは、成分（Ａ）３〜９５重量部、および成分（Ｂ）９７〜５重量部であり、より好ましくは成分（Ａ）５〜８０重量部、および成分（Ｂ）９５〜２０重量部であり、さらに好ましくは、成分（Ａ）７〜７０重量部、および成分（Ｂ）９３〜３０重量部である。該樹脂組成物における（Ｂ）の含有量が１重量部より少ないと、十分な初期粘着性を発現できない場合があり、（Ｂ）の含有量が９９重量部より多いと加工時のハンドリングが困難な場合がある。
【００７２】
本発明においては、発明の特性を本質的に損なわない範囲において、必要に応じて、変性ポリオレフィン系樹脂、ロジン系樹脂、ポリテルペン系樹脂、合成石油樹脂、クマロン系樹脂、フェノ−ル系樹脂、キシレン系樹脂、スチレン系樹脂、イソプレン系樹脂等の他の樹脂と組み合わせて用いることができる。
【００７３】
変性ポリオレフィン系樹脂とは、例えば、無水マレイン酸、マレイン酸ジメチル、マレイン酸ジエチル、アクリル酸、メタクリル酸、テトラヒドロフタル酸、グリシジルメタクリレ−ト、ヒドロキシエチルメタクリレ−ト等の変性用化合物で変性されたポリオレフィンである。ここで用いられるポリオレフィン系樹脂は、公知のポリオレフィンでよいが、例えば、上記エチレン系樹脂、アイソタクチックポリプロピレン、シンジオタクチックポリプロピレン、コモノマ−を含むランダムタイプポリプロピレン、多段重合によるブロックタイプポリプロピレン、ポリ（４−メチル−１−ペンテン）、ポリ（１−ブテン）、上記非晶性α−オレフィン系共重合体等が挙げられる。
【００７４】
ロジン系樹脂としては、例えば、天然ロジン、重合ロジン、部分水添ロジン、完全水添ロジン、これらロジンのエステル化物（例えば、グリセリンエステル、ペンタエリスリト−ルエステル、エチレングリコ−ルエステル、メチルエステル）、ロジン誘導体（例えば、不均化ロジン、フマル化ロジン、ライム化ロジン）が挙げられる。
【００７５】
ポリテルペン系樹脂としては、例えば、α−ピネン、β−ピネン、ジペンテン等の環状テルペンの単独重合体、上記環状テルペンの共重合体、上記環状テルペンと、フェノ−ル、ビスフェノ−ル等のフェノ−ル系化合物との共重合体（例えば、α−ピネン−フェノ−ル樹脂、ジペンテン−フェノ−ル樹脂、テルペン−ビスフェノ−ル樹脂等のテルペン−フェノ−ル系樹脂）、上記環状テルペンと芳香族モノマ−との共重合体である芳香族変性テルペン樹脂が挙げられる。
【００７６】
合成石油樹脂としては、例えば、ナフサ分解油のＣ5留分、Ｃ6〜Ｃ11留分およびその他オレフィン系留分の単独重合体や共重合体、これらの単独重合体や共重合体の水添物である脂肪族系石油樹脂、芳香族系石油樹脂、脂環式系石油樹脂、脂肪族−脂環式共重合体が挙げられる。合成石油樹脂として、さらに、上記のナフサ分解油と上記のテルペンとの共重合体や、該共重合体の水添物である共重合系石油樹脂が挙げられる。
【００７７】
ナフサ分解油の好ましいＣ5留分としては、例えば、イソプレン、シクロペンタジエン、１，３−ペンタジエン、２−メチル−１−ブテン、２−メチル−２−ブテン等のメチルブテン類、１−ペンテン、２−ペンテン等のペンテン類、ジシクロペンタジエンが挙げられる。Ｃ6〜Ｃ11留分として好ましくは、インデン、スチレン、ｏ−ビニルトルエン、ｍ−ビニルトルエン、ｐ−ビニルトルエン、α−メチルスチレン、β−メチルスチレン等のメチルスチレン類、メチルインデン、エチルインデン、ビニルキシレン、プロペニルベンゼンである。その他オレフィン系留分として好ましくは、ブテン、ヘキセン、ヘプテン、オクテン、ブタジエン、オクタジエンである。
【００７８】
クロマン系樹脂としては、例えば、クロマンの単独重合体またはクロマンとインデンの共重合体等が挙げられる。
【００７９】
フェノ−ル系樹脂としては、例えば、アルキルフェノール樹脂、アルキルフェノールとアセチレンとの縮合によるアルキルフェノール−アセチレン樹脂およびこれら樹脂の変性物が挙げられる。ここで、これらフェノール系樹脂としては、フェノ−ルを酸触媒でメチロール化したノボラック型樹脂や、アルカリ触媒でメチロール化したレゾール型樹脂のいずれであってもよい。
【００８０】
キシレン系樹脂としては、例えば、ｍ−キシレンとホルムアルデヒドとからなるキシレン−ホルムアルデヒド樹脂や、これに第３成分を添加して反応させた変性樹脂が挙げられる。
【００８１】
スチレン系樹脂としては、例えば、スチレンの低分子量重合体、α−メチルスチレンとビニルトルエンとの共重合体、スチレンとアクリロニトリルとインデンとの共重合体、スチレンとブタジエンの共重合体、スチレンとエチレンブチレンの共重合体が挙げられる。
【００８２】
イソプレン系樹脂としては、例えば、イソプレンの二量化体であるＣ10脂環式化合物とＣ10鎖状化合物とを共重合して得られる樹脂が挙げられる。
【００８３】
本発明においては、発明の特性を本質的に損なわない範囲において、必要に応じて、酸化防止剤、抗ブロッキング剤、滑剤、帯電防止剤、耐候安定剤、顔料、加工性改良剤、金属石鹸等の添加剤を添加してもよく、該添加剤は２種類以上を併用しても良い。
【００８４】
本発明の光学部材用保護フィルムの粘着層に用いられる、プロピレン系重合体（Ａ）とプロピレンから導かれる構成単位を８４〜５０モル％の量で含有し、エチレンから導かれる構成単位を１４〜３０モル％の量で含有し、さらに炭素原子数４〜２０のα−オレフィンから導かれる構成単位を２〜２０モル％の量で含むプロピレン・エチレン・α−オレフィン共重合体（Ｂ）を含有する樹脂組成物の製造方法としては、各成分を種々公知の方法、たとえば、多段重合法、ヘンシェルミキサー、Ｖ−ブレンダー、リボンブレンダー、タンブラブレンダー、ニーダールーダー等で混合する方法、あるいは混合後、一軸押出機、二軸押出機、ニーダー、バンバリーミキサー等で溶融混練後、造粒あるいは粉砕する方法を採用して製造することができ、例えば、下記方法等が挙げられる。
（１）成分（Ａ）と成分（Ｂ）をリボンブレンダー、ヘンシェルミキサー、タンブラーミキサー等で混合し、その混合物を押出し機等で溶融混練する方法。
（２）成分（Ａ）と成分（Ｂ）を溶融混練して、あらかじめ成分（Ｂ）のマスターバッチペレットを作成し、該マスターバッチペレットと成分（Ａ）を、上記（１）と同様の方法で混合し、さらに溶融混練する方法。
【００８５】
プロピレン・エチレン・α−オレフィン共重合体（Ｂ）のマスターバッチペレットを作成する方法としては、例えば、特開２０００−７２９２３号公報に記載されている方法が挙げられる。また、プロピレン・エチレン・α−オレフィン共重合体（Ｂ）のマスタ−バッチペレットには、発明の効果を損なわない範囲で、必要に応じて、イオウ架橋処理、過酸化物架橋処理、過酸化物分解処理、金属イオン架橋処理、シラン架橋処理等の処理を行っても良い。さらに、プロピレン・エチレン・α−オレフィン共重合体（Ｂ）のマスタ−バッチペレットの表面には、必要に応じて、炭酸カルシウム、硫酸バリウム、シリカ、タルク、ステアリン酸、およびポリオレフィンパウダ−から選ばれる少なくとも一種の粉末が、打粉されていてもよい。
【００８６】
本発明の光学部材用表面保護フィルムの基材層に用いられる樹脂の種類としては、特に限定されず、例えば、結晶性エチレン系樹脂、結晶性プロピレン単独重合体、プロピレンとα−オレフィンおよび／またはエチレンとのランダム共重合体やプロピレンとα−オレフィンおよび／またはエチレンとのブロック共重合体などの結晶性プロピレン系樹脂、ポリ（１−ブテン）、ポリ（４−メチル−１−ペンテン）などのオレフィン系樹脂、ポリメチルアクリレ−ト、ポリメチルメタクリレ−ト、エチレン−エチルアクリレ−ト共重合体などのアクリル系樹脂、ブタジエン−スチレン共重合体、アクリロニトリル−スチレン共重合体、ポリスチレン樹脂、スチレン−ブタジエン−スチレンブロック共重合体、スチレン−イソプレン−スチレンブロック共重合体、スチレン−アクリル酸共重合体等のスチレン系樹脂、塩化ビニル系樹脂、ポリフッ化ビニル、ポリフッ化ビニリデン等のフッ化ビニル系樹脂、ナイロン６、ナイロン６６、ナイロン１２等のポリアミド系樹脂、ポリエチレンテレフタレ−ト、ポリブチレンテレフタレ−ト等の飽和エステル系樹脂、ポリカ−ボネ−ト、ポリフェニレンオキサイド、ポリアセタ−ル、ポリフェニレンスルフィド、シリコ−ン樹脂、熱可塑性ウレタン樹脂、ポリエ−テルエ−テルケトン、ポリエ−テルイミド、各種熱可塑性エラストマ−、あるいはこれらの架橋物などが挙げられるが、加工性やコストの観点から、好ましくはオレフィン系樹脂、飽和エステル系樹脂、ポリカ−ボネ−トであり、より好ましくはオレフィン系樹脂であり、その中でも、結晶性エチレン系樹脂、結晶性プロピレン単独重合体、結晶性プロピレン系樹脂が好ましい。基材層に用いられる樹脂の種類は、単独で用いてもよく、あるいは２種以上を組み合わせて用いてもよい。ここでの結晶性とは、ＪＩＳ  Ｋ  ７１２２に従う示差走査熱量測定において、−５０〜２００℃の範囲に測定される結晶の融解熱量が３０Ｊ／ｇより大きい結晶融解ピ−ク、または結晶化熱量が３０Ｊ／ｇより大きい結晶化ピ−クが観測されることを指す。
【００８７】
本発明の光学部材用表面保護フィルムに用いられる基材層の厚さは、粘着性等を損なわない範囲で適宜選択することができ、一般的には３〜５００μｍであり、好ましくは５〜２００μｍである。粘着層の厚さは、粘着性等を損なわない範囲で適宜選択することができ、一般的には１〜１００μｍであり、好ましくは３〜５０μｍであり、より好ましくは５〜３０μｍである。基材層の厚さが薄すぎると、光学部材用表面保護フィルムの製造工程でシワ等が発生しやすくなり、光学部材に貼合しにくい場合があり、また、基材層の厚さが厚すぎると、光学部材用表面保護フィルムのハンドリングが困難な場合がある。
【００８８】
本発明の光学部材用表面保護フィルムの基材層には、必要に応じて、例えば、防汚処理や、酸処理、アルカリ処理、プライマ−処理、アンカ−コ−ト処理、コロナ処理、プラズマ処理、紫外線処理、静電防止処理をすることもできる。
【００８９】
本発明の光学部材用表面保護フィルムの粘着層には、耐防汚を目的として、剥離フィルムが積層されていてもよい。剥離フィルムに用いられる樹脂としては、特に限定されず、ポリエチレン、プロピレン単独重合体、プロピレンとα−オレフィンおよび／またはエチレンとのランダム共重合体、プロピレンとα−オレフィンおよび／またはエチレンとのブロック共重合体などのポリプロピレン、ポリ（１−ブテン）、ポリ（４−メチル−１−ペンテン）などのオレフィン系樹脂、ポリメチルアクリレ−ト、ポリメチルメタクリレ−ト、エチレン−エチルアクリレ−ト共重合体などのアクリル系樹脂、ブタジエン−スチレン共重合体、アクリロニトリル−スチレン共重合体、ポリスチレン樹脂、スチレン−ブタジエン−スチレンブロック共重合体、スチレン−イソプレン−スチレンブロック共重合体、スチレン−アクリル酸共重合体等のスチレン系樹脂、塩化ビニル系樹脂、ポリフッ化ビニル、ポリフッ化ビニリデン等のフッ化ビニル系樹脂、ナイロン６、ナイロン６６、ナイロン１２等のポリアミド系樹脂、ポリエチレンテレフタレ−ト、ポリブチレンテレフタレ−ト等の飽和エステル系樹脂、ポリカ−ボネ−ト、ポリフェニレンオキサイド、ポリアセタ−ル、ポリフェニレンスルフィド、シリコ−ン樹脂、熱可塑性ウレタン樹脂、ポリエ−テルエ−テルケトン、ポリエ−テルイミド、各種熱可塑性エラストマ−、あるいはこれらの架橋物などが挙げられるが、剥離性の観点から、好ましくはポリスチレン樹脂、飽和エステル系樹脂、ポリアミド系樹脂であり、より好ましくはポリエチレンテレフタレ−ト、ポリアミド系樹脂である。また、剥離フィルムの剥離性を上げるため、光学部材用表面保護フィルムの粘着層に接する剥離フィルム面に、発明の効果を損なわない範囲で、必要に応じて、シリコン等の剥離処理を行ってもよい。
【００９０】
本発明の光学部材用表面保護フィルムは、少なくとも１層の基材層、少なくとも１層の粘着層を含んでいれば、層構成または積層数は特に限定されないが、通常２〜７層程度である。本発明の粘着フィルムの層構成としては、例えば、基材層／粘着層、基材層／粘着層／剥離層、基材層／粘着層／基材層／粘着層、基材層／粘着層／基材層／粘着層／剥離層などが挙げられる。
【００９１】
本発明の光学部材用表面保護フィルムの製造方法としては、共押出成形法やラミネ−ト成形法が挙げられる。共押出成形法としては、例えば、Ｔダイ成形法またはインフレ−ション成形法などの公知の方法により、基材層および粘着層を溶融状態で押出し、積層した後、冷却ロ−ルなどの冷却手段により冷却する方法が挙げられる。またラミネ−ト成形法としては、例えば、基材層を予め押出成形法により作成しておき、そその上に、例えば、粘着層を溶融状態で押出し、積層した後、冷却ロ−ルなどの冷却手段により冷却する方法が挙げられる。また、本発明の光学部材用表面保護フィルムは、少なくとも１軸方向に延伸されていてもよい。
【００９２】
本発明の光学部材用表面保護フィルムの製造方法において、押出機出口における樹脂温度は、成形機の種類や、各層に使用される樹脂の種類や分子量によって、適宜選択されるが、通常１００℃〜３５０℃であり、好ましくは１５０〜３００℃程度である。また、用いられる押出機、ダイスは公知のものでよく、特に限定されない。
【００９３】
本発明の光学部材用表面保護フィルムが用いられる光学部材として、液晶ディスプレイ等のフラットパネルディスプレイに用いられる偏光板、位相差板、視野角拡大板および輝度向上板等を例示することができる。なかでも、偏光板や位相差板に好適である。なお、ここでの偏光板、位相差板、視野角拡大板、輝度向上板は、それぞれ、偏光フィルム、位相差フィルム、視野角拡大フィルム、輝度向上フィルムと呼ばれるものも含む。
【実施例】
【００９４】
以下の実施例によって本発明をさらに具体的に説明する。
［Ｉ］測定方法
物性測定は、下記のとおりに行った。
（１）プロピレン系重合体、およびプロピレン・エチレン・１−ブテン共重合体に含有される各構成体に由来する構成体単位の含有量（単位：モル％）
プロピレン・エチレン・１−ブテン共重合体中の各構成体単位の含有量は、具体的には核磁気共鳴装置（Ｂｒｕｋｅｒ社製  商品名ＡＣ−２５０）を用いて、13Ｃ−ＮＭＲスペクトルの測定結果に基づき算出した。具体的には、先ず、13Ｃ−ＮＭＲスペクトルにおいて、プロピレン単位中のメチル基に由来する炭素のスペクトル強度と、１−ブテン単位中のメチル基に由来する炭素のスペクトル強度との比から、プロピレン単位と１−ブテン単位との組成比を算出し、次いで、1Ｈ−ＮＭＲスペクトルにおいて、メチン基とメチレン基とに由来する水素のスペクトル強度と、メチル基に由来する水素のスペクトル強度との比から、エチレン単位、プロピレン単位および１−ブテン単位の組成比を算出した。
（２）融点（Ｔｍ）、融解熱量、結晶化ピ−ク、ガラス転移点温度（Ｔｇ）
ＪＩＳ  Ｋ  ７１２２に従い、示差走査熱量計（セイコ−電子工業（株）社製ＤＳＣ２２０Ｃ：入力補償ＤＳＣ）によって測定を行った。具体的には、状態調整として、試料重合体を室温から２００℃まで３０℃／分で昇温し、２００℃で５分間保持した。次に、１０℃／分で−１００℃まで降温し、−１００℃で５分間保持した後、−１００℃から２００℃まで１０℃／分で昇温し、融点（Ｔｍ）、融解熱量、結晶化ピ−ク、ガラス転移点（Ｔｇ）の測定を行った。
（３）メルトフローレイト（単位：ｇ／１０分）
本発明の光学部材用表面保護フィルムの粘着層に含有される成分（Ａ）と成分（Ｂ）のメルトフローレイトはＪＩＳ  Ｋ  ７２１０に従って、試験温度２３０℃、試験荷重２１．１８Ｎで測定する。
（４）分子量分布（Ｍｗ／Ｍｎ）
ゲルパ−ミエイションクロマトグラフ（ＧＰＣ）法によって測定した。測定装置としてはＷａｔｅｒｓ社製１５０Ｃ／ＧＰＣを用い、測定溶媒としてはｏ−ジクロロベンゼンを用い、カラムとしては昭和電工（株）社製Ｓｏｄｅｘ  Ｐａｃｋｅｄ  ＣｏｌｕｍｎＡ−８０Ｍ（２本）を用い、分子量標準物質としては標準ポリスチレン（東ソ−（株）社製、分子量６８〜８，４００，０００）を用い、溶出温度１４０℃、溶出溶媒流速１．０ｍｌ／分の条件で、試料重合体約５ｍｇを５ｍｌのｏ−ジクロロベンゼンに溶解したものを４００μｌ注入し、示差屈折検出器にてポリスチレン換算の重量平均分子量（Ｍｗ）と数平均分子量（Ｍｎ）を測定し、両者の比である分子量分布（Ｍｗ／Ｍｎ）を求めた。
（５）極限粘度（［η］、単位：ｄｌ／ｇ）
ウベロ−デ粘度計を用いて、１３５℃のテトラリン溶媒中で測定を行う。プロピレン・エチレン・１−ブテン共重合体の濃度（ｃ）が、０．６、１．０、１．５ｍｇ／ｍｌであるテトラリン溶液を調製し、試料溶液の液面が標線間を流過する時間を３回測定する。それぞれの濃度で３回繰り返し測定し、得られた３回の値の平均値をその濃度における比粘度（ηsp）とし、ηsp／ｃのｃをゼロ外挿した値を極限粘度（［η］）として求める。
（６）結晶化度測定サンプルの作製
プロピレン・エチレン・１−ブテン共重合体を２３０℃で５分間予熱後、５分間かけて５．０ＭＰａまで昇圧し、５分間保圧する。その後、３０℃で５分間冷却して厚さ１ｍｍのサンプルを作成した。
（７）結晶化度算出
前記（６）の方法で得られるサンプルについて、広角Ｘ線回折を以下の条件で測定するし、結晶化度は、得られた回折スペクトルにおいて、Ｍａｃｒｏｍｏｌ．Ｓｃｉ．−ＰＨｙｓ．，Ｂ３０（４），３１９（１９９１）に従って、非晶部と結晶部の割合から求めた。
機種    リガク製    ＲＩＮＴ２０００
管球    Ｃｕ
電圧    ５０ＫＶ
電流    １００ｍＡ
ダイバ−ジェンススリット  １．０°
スキャッタ−スリット      １．０°
レシ−ビングスリット      ０．１５°
測定範囲    ２θ：５〜３５°
（８）アイソタクチック選択率（％）
下記の条件で測定して得られる13Ｃ−ＮＭＲスペクトルから求める。測定方法としては、プロピレン・エチレン・１−ブテン共重合体をオルトジクロロベンゼンとオルトジクロロベンゼン−ｄ４の４：１（容積比）混合液に均一に溶解させて試料を調整し、その試料の13Ｃ−ＮＭＲスペクトルを下記の条件下で測定する。測定は、Ｂｒｕｋｅｒ社製ＡＲＸ６００を用いて行う。
測定温度：１３５℃
測定方法：Ｐｏｗｅｒｇａｔｅ  Ｄｅｃｏｕｐｉｎｇ法
パルス角度：４５度
測定基準：テトラメチルシラン
（９）初期粘着力（単位：Ｎ／２５ｍｍ幅）
２３℃の恒温室において、基材層／粘着層が積層された光学部材用表面保護フィルムを短冊状（幅２５ｍｍ、長さ１５０ｍｍ）に切り出し、幅５０ｍｍ、長さ１５０ｍｍのサイズに切り出した偏光板上に、貼合速度３００ｍｍ／分で１往復させて圧着させ、これを２３℃で３０分間放置した。２３℃の雰囲気中、剥離速度３００ｍｍ／分の条件下で、１８０°剥離法により偏光板から粘着フィルムを剥離させるに要する力を、（株）島津製作所製オ−トグラフＡＧＳ−５００Ｄによって測定し、これを初期粘着力とした。
（１０）エ−ジング後の粘着力（単位：Ｎ／２５ｍｍ幅）
２３℃の恒温室において、基材層／粘着層が積層された光学部材用表面保護フィルムを短冊状（幅２５ｍｍ、長さ１５０ｍｍ）に切り出し、幅５０ｍｍ、長さ１５０ｍｍのサイズに切り出した偏光板上に、貼合速度３００ｍｍ／分で１往復させて圧着させ、これを８０℃で３時間熱処理し、これを２３℃で３０分間放置する。２３℃の雰囲気中、剥離速度３００ｍｍ／分の条件下で、１８０°剥離法により偏光板から粘着フィルムを剥離させるに要する力を、（株）島津製作所製オ−トグラフＡＧＳ−５００Ｄによって測定し、これをエ−ジング後の粘着力とした。この値と初期粘着力の値の比をとり、この値が１に近いほど、エ−ジングによる粘着力の変化は少ない。
（１１）エ−ジング後の糊残り
２３℃の恒温室において、基材層／粘着層が積層された光学部材用表面保護フィルムを短冊状（幅２５ｍｍ、長さ１５０ｍｍ）に切り出し、幅５０ｍｍ、長さ１５０ｍｍのサイズに切り出した偏光板上に、貼合速度３００ｍｍ／分で１往復させて圧着させ、これを８０℃で３時間熱処理し、これを２３℃で３０分間放置する。２３℃の雰囲気中、剥離速度３００ｍｍ／分の条件下で、１８０°剥離法により偏光板から粘着フィルムを剥離させたサンプルの偏光板表面を目視にて観察し、下記のように評価した。
×：糊残りが認められる。
○：糊残りが認められない。
【００９５】
実施例１
粘着層の樹脂として、成分（Ａ）のプロピレン系重合体（プロピレン・エチレン・１−ブテン共重合体；プロピレン／エチレン／１−ブテン含量＝９２．３／４．９／２．８ｍｏｌ％、融点＝１３８℃、融解熱量７８Ｊ／ｇ）１５重量部と成分（Ｂ）のプロピレン・エチレン・１−ブテン共重合体（プロピレン／エチレン／１−ブテン含量＝６８／１４／１８ｍｏｌ％、Ｔｇ＝−３０℃、Ｔｍ観測されず、Ｍｗ／Ｍｎ＝２．０、結晶化度＝０％）８５重量部をあらかじめ、一軸押出機によって２２０℃で溶融混練し、成分（Ａ）と成分（Ｂ）の混合物（Ａ−Ｂ）を得た。
【００９６】
上記（９）、（１０）および（１１）の評価用の粘着フィルムは、次の方法に従って作成した。
[粘着フィルムの作成]
基材層の樹脂として、プロピレン系樹脂（住友化学（株）社製「ノ−ブレンＦＬＸ８０Ｅ４」；プロピレン単独重合体、ＭＦＲ＝９．３ｇ／１０分）を用い、粘着層の樹脂として、上記（Ａ−Ｂ）を用い、田辺プラスチック（株）社製３０ｍｍφ２種２層Ｔダイフィルム成形機（Ｔダイ幅２５０ｍｍ、リップ開度０．９ｍｍ）を用いて、ダイス温度２５０℃、冷却ロ−ル３０℃、引取速度６．０ｍ／分にて、各層の厚さをそれぞれ、粘着層を１０μｍ、基材層を５０μｍ、ト−タルフィルム厚さを６０μｍのフィルムを加工した。
［得られたフィルムの評価］
得られたフィルムを偏光板に貼合し、評価を行った。結果を表１に示す。
【００９７】
比較例１
成分（Ｂ）にエチレン−１−ブテン共重合体（エチレン／１−ブテン＝５４／４６ｍｏｌ％、ＭＦＲ＝１６ｇ／１０分）を用いた以外は、実施例１と同様に行った。結果を表１に示す。
【００９８】
【表１】
2009198753.tif 000004
【００９９】
本発明の要件を満たす実施例１の粘着フィルムは、初期粘着力が十分であり、経時による粘着力の変動が生じ難いだけでなく、液晶パネル製造工程におけるエ−ジング処理による耐熱性に優れ、エ−ジング処理後光学部材より表面保護フィルムを剥離した後でも糊残りが発生しにくい。